(57)【特許請求の範囲】
【請求項１】
一般式（Ｉ−１）
【化１】
0006008065.tif 000087
（式中、Ｚは水素原子、炭素原子数１から１２のアルキル基、炭素原子数１から１２のアルコキシ基又はＰ１２−Ｓ１２−を表し、Ｒ１１は、Ｐ１１−Ｓ１１−を表し、Ｐ１１及びＰ１２はそれぞれ独立して、式（Ｒ−１）から式（Ｒ−１５）
【化２】
0006008065.tif 000088
から選ばれる基を表し、
Ｓ１１及びＳ１２は、それぞれ独立して、単結合又は炭素数１〜１５のアルキレン基を表し、該アルキレン基中の１個の−ＣＨ２−又は隣接していない２個以上の−ＣＨ２−は、酸素原子が直接隣接しないように、−Ｏ−、−ＯＣＯ−又は−ＣＯＯ−で置換されても良く、
ｎ１１は１から３の整数を表し、ｎ１２は１から３の整数を表し、ｍ１１は０から４の整数を表し、
Ｍ１１は、１，４−フェニレン基、１，４−シクロヘキシレン基、ピリジン−２，５−ジイル基、ピリミジン−２，５−ジイル基、ナフタレン−２，６−ジイル基、インダン−２，５−ジイル基、１，２，３，４−テトラヒドロナフタレン−２，６−ジイル基、１，３−ジオキサン−２，５−ジイル基、又はフェナントレン−２，７−ジイル基から選択される２価の環状基を表すが、ｎ１１が２又は３を表す場合、及び／又はｍ１１が０を表しｎ１２が２又は３を表す場合、上記２価の環状基の任意の位置にさらに結合手を有し、
Ｍ１２は、それぞれ独立して１，４−フェニレン基、１，４−シクロヘキシレン基、ピリジン−２，５−ジイル基、ピリミジン−２，５−ジイル基、ナフタレン−２，６−ジイル基、インダン−２，５−ジイル基、１，２，３，４−テトラヒドロナフタレン−２，６−ジイル基、１，３−ジオキサン−２，５−ジイル基、又はフェナントレン−２，７−ジイル基から選択される２価の環状基を表すが、ｎ１２が２又は３を表す場合、Ｚが連結するＭ１２は、上記２価の環状基の任意の位置にさらに結合手を有し、
Ｍ１１及び存在するＭ１２の少なくとも１つ以上の環状基は１つ以上の炭素原子数１〜１２のアルキル基、炭素原子数１〜１２のアルコキシ基、ハロゲンで置換されていても良いが、Ｍ１１及び存在するＭ１２の少なくとも１つ以上の環状基は、１つ以上の炭素原子数１〜１２のアルコキシ基で置換されており、
Ｌ１１は、単結合、−Ｏ−、−Ｓ−、−ＣＨ２−、−ＯＣＨ２−、−ＣＨ２Ｏ−、−ＣＯ−、−Ｃ２Ｈ４−、−ＣＯＯ−、−ＯＣＯ−、−ＯＣＯＯＣＨ２−、−ＣＨ２ＯＣＯＯ−、−ＯＣＨ２ＣＨ２Ｏ−、−ＣＯ−ＮＲａ−、−ＮＲａ−ＣＯ−、−ＳＣＨ２−、−ＣＨ２Ｓ−、−ＣＨ＝ＣＲａ−ＣＯＯ−、−ＣＨ＝ＣＲａ−ＯＣＯ−、−ＣＯＯ−ＣＲａ＝ＣＨ−、−ＯＣＯ−ＣＲａ＝ＣＨ−、−ＣＯＯ−ＣＲａ＝ＣＨ−ＣＯＯ−、−ＣＯＯ−ＣＲａ＝ＣＨ−ＯＣＯ−、−ＯＣＯ−ＣＲａ＝ＣＨ−ＣＯＯ−、−ＯＣＯ−ＣＲａ＝ＣＨ−ＯＣＯ−、−（ＣＨ２）Ｙ−Ｃ（＝Ｏ）−Ｏ−、−（ＣＨ２）Ｙ−Ｏ−（Ｃ＝Ｏ）−、−Ｏ−（Ｃ＝Ｏ）−（ＣＨ２）Ｙ−、−（Ｃ＝Ｏ）−Ｏ−（ＣＨ２）Ｙ−、−ＣＨ＝ＣＨ−、−ＣＦ＝ＣＦ−、−ＣＦ＝ＣＨ−、−ＣＨ＝ＣＦ−、−ＣＦ２−、−ＣＦ２Ｏ−、−ＯＣＦ２−、−ＣＦ２ＣＨ２−、−ＣＨ２ＣＦ２−、−ＣＦ２ＣＦ２−又は−Ｃ≡Ｃ−（式中、Ｒａはそれぞれ独立して水素原子又は炭素原子数１〜４のアルキル基を表し、Ｙは１〜４の整数を表す。）であり、
Ｒ１１、Ｚ、Ｌ１１及びＭ１２が複数存在する場合は、それぞれ、同一であっても異なっていても良い。）で表される重合性化合物として、
一般式（Ｉ−３１）、一般式（Ｉ−３２）
【化３】
0006008065.tif 000089
（式中、Ｒ１０７及びＲ１１０は、Ｐ１３−Ｓ１３−を表し、
Ｒ１０８、Ｒ１０９、Ｒ１１１及びＲ１１２は、それぞれ独立してＰ１４−Ｓ１４−、炭素原子数１から５のアルキル基、炭素原子数１から５のアルコキシ基、フッ素原子又は水素原子のいずれかを表し、Ｐ１３及びＰ１４は一般式（Ｉ−１）で定義されたＰ１１及びＰ１２と同一のものを表し、Ｓ１３及びＳ１４は一般式（Ｉ−１）で定義されたＳ１１及びＳ１２と同一のものを表し、Ｐ１３、Ｐ１４、Ｓ１３及びＳ１４が複数存在する場合は、それぞれ、同一であっても異なっていても良く、
環状基Ａ１２は、１，４−フェニレン基、１，４−シクロヘキシレン基、ピリジン−２，５−ジイル基、ピリミジン−２，５−ジイル基、ナフタレン−２，６−ジイル基、インダン−２，５−ジイル基、１，２，３，４−テトラヒドロナフタレン−２，６−ジイル基又は１，３−ジオキサン−２，５−ジイル基を表すが、該基は無置換であるか又は炭素原子数１〜５のアルキル基、炭素原子数１〜５のアルコキシ基、ハロゲン、シアノ基又はニトロ基で置換されていても良く、
Ｌ１４は単結合、−ＯＣＨ２−、−ＣＨ２Ｏ−、−Ｃ２Ｈ４−、−ＣＯＯ−、−ＯＣＯ−、−ＣＨ＝ＣＲａ−ＣＯＯ−、−ＣＨ＝ＣＲａ−ＯＣＯ−、−ＣＯＯ−ＣＲａ＝ＣＨ−、−ＯＣＯ−ＣＲａ＝ＣＨ−、−（ＣＨ２）ｚ−ＣＯＯ−、−（ＣＨ２）ｔ−ＯＣＯ−、−ＯＣＯ−（ＣＨ２）ｔ−、−ＣＯＯ−（ＣＨ２）ｔ−、−ＣＨ＝ＣＨ−、−ＣＦ２Ｏ−、−ＯＣＦ２−又は−Ｃ≡Ｃ−（式中、Ｒａはそれぞれ独立して水素原子又は炭素原子数１〜３のアルキル基を表し、ｔは１〜４の整数を表す。）を表し、Ｘ１５、Ｘ１６、Ｘ１７及びＸ１８は、それぞれ独立して水素原子、炭素原子数１から５のアルキル基、炭素原子数１から５のアルコキシ基又はフッ素原子を表すが、
但し、Ｒ１０８、Ｒ１０９、Ｒ１１１、Ｒ１１２、Ｘ１５、Ｘ１６、Ｘ１７及びＸ１８のいずれか１つ以上は炭素原子数１から５のアルコキシ基であるか、及び／又はＡ１２は、１つ以上の炭素原子数１から５のアルコキシ基で置換されている。）、一般式（Ｉ−２１）及び一般式（Ｉ−２２）
【化４】
0006008065.tif 000090
（式中、Ｒ１０１からＲ１０６は、それぞれ独立して水素原子、炭素原子数１から５のアルキル基、炭素原子数１から５のアルコキシ基又はＰ１４−Ｓ１４−を表し、Ｐ１４は一般式（Ｉ−１）で定義されたＰ１１及びＰ１２と同一のものを表し、Ｓ１４は一般式（Ｉ−１）で定義されたＳ１１及びＳ１２と同一のものを表し、Ｐ１４及びＳ１４が複数存在する場合は、それぞれ、同一であっても異なっていても良く、
環状基Ａ１１及びＢ１１は、それぞれ独立して１，４−フェニレン基、１，４−シクロヘキシレン基、ナフタレン−２，６−ジイル基又は１，２，３，４−テトラヒドロナフタレン−２，６−ジイル基を表すが、該環状基は無置換であるか又は１つ以上の炭素原子数１〜５のアルキル基、炭素原子数１〜５のアルコキシ基、ハロゲンで置換されていても良いが、但し、Ｒ１０１からＲ１０６の少なくとも１つ以上が炭素原子数１から５のアルコキシ基ではない場合は、環状基Ａ１１及びＢ１１の少なくとも１つは、１つ以上の炭素原子数１から５のアルコキシ基で置換され、
Ｌ１３は単結合、−ＯＣＨ２−、−ＣＨ２Ｏ−、−Ｃ２Ｈ４−、−ＣＯＯ−、−ＯＣＯ−、−ＣＨ＝ＣＲａ−ＣＯＯ−、−ＣＨ＝ＣＲａ−ＯＣＯ−、−ＣＯＯ−ＣＲａ＝ＣＨ−、−ＯＣＯ−ＣＲａ＝ＣＨ−、−（ＣＨ２）ｔ−ＣＯＯ−、−（ＣＨ２）ｔ−ＯＣＯ−、−ＯＣＯ−（ＣＨ２）ｔ−、−ＣＯＯ−（ＣＨ２）ｔ−、−ＣＨ＝ＣＨ−、−ＣＦ２Ｏ−、−ＯＣＦ２−又は−Ｃ≡Ｃ−（式中、Ｒａはそれぞれ独立して水素原子又は炭素原子数１〜３のアルキル基を表し、ｔは１〜４の整数を表す。）を表す。）で表される化合物群から選ばれる化合物を１種又は２種以上と、
一般式（ＩＩ）
【化５】
0006008065.tif 000091
（式中、Ｒ２１は炭素原子数１から１０のアルキル基又は炭素原子数２から１０のアルケニル基を表し、Ｒ２２は炭素原子数１から１０のアルキル基、炭素原子数１から１０のアルコキシ基、炭素原子数２から１０のアルケニル基又は炭素原子数２から１０のアルケニルオキシ基を表し、Ｒ２２中に存在する１個の−ＣＨ２−又は隣接していない２個以上の−ＣＨ２−はそれぞれ独立して−Ｏ−又は−Ｓ−に置換されても良く、Ｒ２２中に存在する１個又は２個以上の水素原子はそれぞれ独立してフッ素原子又は塩素原子に置換されても良く、ｎ２１は０、１又は２を表す。）で表される化合物、又は一般式（ＩＶ−Ａ）から一般式（ＩＶ−Ｊ）
【化７】
0006008065.tif 000092
（式中、Ｒ４１及びＲ４２は、それぞれ独立して炭素原子数１から５のアルキル基又は炭素原子数１から５のアルコキシ基を表し、Ｘ４１は炭素原子数１から３のアルキル基、炭素原子数１から３のアルコキシ基、フッ素原子又は水素原子を表す。但し、一般式（ＩＩ）で表される化合物を除く。）で表される化合物群から選ばれる化合物
を１種又は２種以上含有する液晶組成物。
【請求項２】
一般式（ＩＩＩ−１）及び／又は一般式（ＩＩＩ−２）
【化６】
0006008065.tif 000093
（式中、Ｒ３１からＲ３４は、それぞれ独立して炭素原子数１から１０のアルキル基、炭素原子数１から１０のアルコキシ基、炭素原子数２から１０のアルケニル基又は炭素原子数２から１０のアルケニルオキシ基を表し、Ｒ３１からＲ３４中に存在する１個の−ＣＨ２−又は隣接していない２個以上の−ＣＨ２−はそれぞれ独立して−Ｏ−又は−Ｓ−に置換されても良く、また、Ｒ３１からＲ３４中に存在する１個又は２個以上の水素原子はそれぞれ独立してフッ素原子又は塩素原子に置換されても良く、
環状基Ａ３２、Ｂ３１及びＢ３２は、それぞれ独立してトランス−１，４−シクロへキシレン基、１，４−フェニレン基、２−フルオロ−１，４−フェニレン基、３−フルオロ−１，４−フェニレン基、３，５−ジフルオロ−１，４−フェニレン基、２，３−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表し、
Ｚ３１及びＺ３２は、それぞれ独立して、−ＯＣＨ２−、−ＣＨ２Ｏ−、−ＣＦ２Ｏ−、−ＯＣＦ２−、−ＣＨ２ＣＨ２−、−ＣＦ２ＣＦ２−又は単結合を表す。）で表される化合物群から選ばれる化合物を１種又は２種以上含有する請求項１に記載の液晶組成物。
【請求項３】
請求項１又は２のいずれか１項に記載の液晶組成物を用いた液晶表示素子。
【請求項４】
請求項１又は２のいずれか１項に記載の液晶組成物を用いたアクティブマトリックス駆動用液晶表示素子。
【請求項５】
請求項１又は２のいずれか１項に記載の液晶組成物を用いたＰＳＡモード、ＰＳＶＡモード、ＰＳ−ＩＰＳモード又はＰＳ−ＦＳＳモード用液晶表示素子。
【発明の詳細な説明】
【技術分野】
【０００１】
本発明は重合性化合物を含有する液晶組成物及びこれを使用した液晶表示素子に関する。
【背景技術】
【０００２】
ＰＳＡ（Ｐｏｌｙｍｅｒ Ｓｕｓｔａｉｎｅｄ Ａｌｉｇｎｍｅｎｔ）型液晶表示装置は、液晶分子のプレチルト角を制御するためにセル内にポリマー構造物を形成した構造を有するものであり、高速応答性や高いコントラストから液晶表示素子として開発が進められている。【０００３】
ＰＳＡ型液晶表示素子の製造は、液晶化合物及び重合性化合物からなる液晶組成物を基板間に注入し、電圧を印加し液晶分子を配向させた状態で重合性化合物を重合させて液晶分子の配向を固定することにより行われる。このＰＳＡ型液晶表示素子の表示不良である焼き付きの原因の一つとしては、不純物によるもの及び液晶分子の配向の変化（プレチルト角の変化）が知られている。【０００４】
不純物による焼き付きは、重合が不完全で残存した重合性化合物及び重合の進行を促進するために添加する重合開始剤により起こる。このため重合終了後の重合性化合物の残存量は最小限に抑え、添加する重合開始剤の量を抑える必要がある。例えば、重合を完全に進行させるために多量の重合開始剤を添加すると、残留した重合開始剤により液晶表示素子の電圧保持率が低下し、表示品位に悪影響を及ぼしてしまう。また、電圧保持率の低下を抑えるために重合する際に使用する重合開始剤の量を減らしてしまうと、重合が完全に進行しないため重合性化合物が残存し、残存した重合性化合物による焼き付きの発生が避けらない。
また、少ない重合開始剤の添加量で重合性化合物を完全に硬化させ、重合性化合物の残留を抑えるためには、重合において強い紫外線を長時間照射する等により、多量のエネルギーを加える方法もある。しかしこの場合、製造装置の大型化、製造効率の低下を招くことになるとともに、紫外線による液晶組成物の劣化等が生じてしまう。従って、従来の重合性化合物を含有する液晶組成物においては、未硬化の重合性化合物及び重合開始剤の両方の残存量を同時に低減することは困難であった。【０００５】
また、焼き付きの発生には、液晶分子のプレチルト角の変化に起因するものも知られている。すなわち、重合性化合物の硬化物の違いにより、表示素子に同一のパターンを長時間表示し続けるとプレチルト角が変化することが焼き付きの原因となっているものであり、この場合、適切なポリマー構造物を形成する重合性化合物が求められる。【０００６】
焼き付きを防止するために、環構造として１，４−フェニレン基等の構造を有する重合性化合物を用いて表示素子を構成するもの（特許文献１参照）や、ビアリール構造を有する重合性化合物を用いて表示素子を構成するもの（特許文献２参照）が開示されている。しかし、これらの重合性化合物は液晶化合物に対する相溶性が低いため、液晶組成物を調製した際に、該重合性化合物の析出が発生することから、実用的な液晶組成物としての応用は困難であった。【０００７】
又、ポリマーの剛直性を向上させることにより焼き付きを防止するため、２官能性の重合性化合物と、ジペンタエリスリトールペンタアクリレイト、ジペンタエリスリトールヘキサアクリレイト等の３官能以上の重合性化合物を混合した液晶組成物を用いて液晶表示素子を構成すること（特許文献３参照）が提案されている。しかし、ジペンタエリスリトールペンタアクリレイト及びジペンタエリスリトールヘキサアクリレイトは、分子内に環構造を持たないため、液晶化合物との親和力が弱く、配向を規制する力が弱いことから、十分な配向安定性が得られない問題があった。また、これらの重合性化合物は重合において重合開始剤の添加が必須であり、重合開始剤を添加しないと重合後に重合性化合物が残存してしまう。【０００８】
以上より、重合性化合物を含有する液晶組成物に求められる、液晶表示素子の焼き付き特性、配向安定性、析出が発生しない液晶組成物としての安定性、ＰＳＡ型液晶表示素子作製の際の製造効率等の特性を同時に充足することは困難であり、更なる改善の必要がある。【０００９】
このように、有用な表示性能（コントラスト、応答速度）を有するＰＳＡ型液晶表示素子における液晶分子の配向に伴う表示不良問題を重合性化合物によって解決する試みが行われている一方で、ＰＳＡ型液晶表示素子を構成している液晶組成物の構成成分によって、ＰＳＡ型液晶表示素子への使用に適さないものがあった。特に、応答性能改善のための低粘性化に有効なアルケニル基側鎖を有する液晶化合物を含有する液晶組成物が開示され、ＶＡ型液晶表示素子の応答速度の低減に有効である（特許文献４参照）が、ＰＳＡ型液晶表示素子の製造プロセスである重合性化合物の重合後に、液晶分子のプレチルト角付与を阻害するという配向制御に関する新たな問題があった。液晶分子に適度なプレチルトが付与されない場合、駆動時における液晶分子の動く方向が規定できず、液晶分子が一定方向に倒れずにコントラストが低下する、応答速度が遅くなる等の問題が発生する。【００１０】
このように、ＶＡ型等の垂直配向型液晶表示素子において求められる高コントラスト、高速応答、高電圧保持率等の性能に加えて、ＰＳＡ型液晶表示素子において求められる適切なプレチルト角の生成、プレチルト角の継時的な安定性等の要求事項を両立することが必要となっていた。
【先行技術文献】
【特許文献】
【００１１】
【特許文献１】特開２００３−３０７７２０号公報
【特許文献２】特開２００８−１１６９３１号公報
【特許文献３】特開２００４−３０２０９６号公報
【特許文献４】特表２００９−５０４８１４号公報
【発明の概要】
【発明が解決しようとする課題】
【００１２】
高速応答性を示す低粘性の液晶組成物を得るためには、ビシクロヘキサン構造を有する液晶性化合物、特にアルケニル基とビシクロヘキサン構造を同時に有する液晶性化合物を使用することが効果的だが、このような液晶組成物に重合性化合物を添加し、ＰＳＡ型又はＰＳＶＡ型液晶表示素子を製造すると、プレチルト角が十分に得られない、残留モノマーが多い、電圧保持率（ＶＨＲ）が低い等に起因した配向不良や表示不良といった不具合が発生し、また、プレチルト角及び残留モノマーを制御できず、製造のためのエネルギーコストの最適化及び削減が困難であり、生産効率の悪化を招き、安定した量産化には至っていなかった。【００１３】
本発明が解決しようとする課題は、応答性能に優れ、なおかつ、十分なプレチルト角を有し、残留モノマー量が少なく、電圧保持率（ＶＨＲ）が低い等に起因した配向不良や表示不良といった不具合が無いか、あるいは極めて少ないＰＳＡ型又はＰＳＶＡ型液晶表示素子を製造するための重合性化合物を含む液晶組成物を提供すること、及び、これを用いた液晶表示素子を提供することにある。
【課題を解決するための手段】
【００１４】
本発明者らが鋭意検討した結果、特定の化学構造を有する重合性化合物と液晶化合物から成る液晶組成物により、上記課題を解決できることを見出し、本願発明を完成するに至った。【００１５】
本発明は、一般式（Ｉ−１）【００１６】
【化１】
0006008065.tif 000002
【００１７】
（式中、Ｚは水素原子、炭素原子数１から１２のアルキル基、炭素原子数１から１２のアルコキシ基又はＰ１２−Ｓ１２−を表し、Ｒ１１は、Ｐ１１−Ｓ１１−を表し、Ｐ１１及びＰ１２はそれぞれ独立して、式（Ｒ−１）から式（Ｒ−１５）【００１８】
【化２】
0006008065.tif 000003
【００１９】
から選ばれる基を表し、
Ｓ１１及びＳ１２は、それぞれ独立して、単結合又は炭素数１〜１５のアルキレン基を表し、該アルキレン基中の１個の−ＣＨ２−又は隣接していない２個以上の−ＣＨ２−は、酸素原子が直接隣接しないように、−Ｏ−、−ＯＣＯ−又は−ＣＯＯ−で置換されても良く、
ｎ１１は１から３の整数を表し、ｎ１２は１から３の整数を表し、ｍ１１は０から４の整数を表し、
Ｍ１１は、１，４−フェニレン基、１，４−シクロヘキシレン基、ピリジン−２，５−ジイル基、ピリミジン−２，５−ジイル基、ナフタレン−２，６−ジイル基、インダン−２，５−ジイル基、１，２，３，４−テトラヒドロナフタレン−２，６−ジイル基、１，３−ジオキサン−２，５−ジイル基、又はフェナントレン−２，７−ジイル基から選択される２価の環状基を表すが、ｎ１１が２又は３を表す場合、及び／又はｍ１１が０を表しｎ１２が２又は３を表す場合、上記２価の環状基の任意の位置にさらに結合手を有し、
Ｍ１２は、それぞれ独立して、１，４−フェニレン基、１，４−シクロヘキシレン基、ピリジン−２，５−ジイル基、ピリミジン−２，５−ジイル基、ナフタレン−２，６−ジイル基、インダン−２，５−ジイル基、１，２，３，４−テトラヒドロナフタレン−２，６−ジイル基、１，３−ジオキサン−２，５−ジイル基、又はフェナントレン−２，７−ジイル基から選択される２価の環状基を表すが、ｎ１２が２又は３を表す場合、Ｚが連結するＭ１２は、上記２価の環状基の任意の位置にさらに結合手を有し（Ｚが連結しないＭ１２は、それぞれ独立して、上記２価の環状基から選択される。）、
Ｍ１１及び存在するＭ１２の少なくとも１つ以上の環状基は１つ以上の炭素原子数１〜１２のアルキル基、炭素原子数１〜１２のアルコキシ基、ハロゲンで置換されていても良いが、Ｍ１１及び存在するＭ１２の少なくとも１つ以上の環状基は、１つ以上の炭素原子数１〜１２のアルコキシ基で置換されており、
Ｌ１１は、単結合、−Ｏ−、−Ｓ−、−ＣＨ２−、−ＯＣＨ２−、−ＣＨ２Ｏ−、−ＣＯ−、−Ｃ２Ｈ４−、−ＣＯＯ−、−ＯＣＯ−、−ＯＣＯＯＣＨ２−、−ＣＨ２ＯＣＯＯ−、−ＯＣＨ２ＣＨ２Ｏ−、−ＣＯ−ＮＲａ−、−ＮＲａ−ＣＯ−、−ＳＣＨ２−、−ＣＨ２Ｓ−、−ＣＨ＝ＣＲａ−ＣＯＯ−、−ＣＨ＝ＣＲａ−ＯＣＯ−、−ＣＯＯ−ＣＲａ＝ＣＨ−、−ＯＣＯ−ＣＲａ＝ＣＨ−、−ＣＯＯ−ＣＲａ＝ＣＨ−ＣＯＯ−、−ＣＯＯ−ＣＲａ＝ＣＨ−ＯＣＯ−、−ＯＣＯ−ＣＲａ＝ＣＨ−ＣＯＯ−、−ＯＣＯ−ＣＲａ＝ＣＨ−ＯＣＯ−、−（ＣＨ２）Ｙ−Ｃ（＝Ｏ）−Ｏ−、−（ＣＨ２）Ｙ−Ｏ−（Ｃ＝Ｏ）−、−Ｏ−（Ｃ＝Ｏ）−（ＣＨ２）Ｙ−、−（Ｃ＝Ｏ）−Ｏ−（ＣＨ２）Ｙ−、−ＣＨ＝ＣＨ−、−ＣＦ＝ＣＦ−、−ＣＦ＝ＣＨ−、−ＣＨ＝ＣＦ−、−ＣＦ２−、−ＣＦ２Ｏ−、−ＯＣＦ２−、−ＣＦ２ＣＨ２−、−ＣＨ２ＣＦ２−、−ＣＦ２ＣＦ２−又は−Ｃ≡Ｃ−（式中、Ｒａはそれぞれ独立して水素原子又は炭素原子数１〜４のアルキル基を表し、Ｙは１〜４の整数を表す。）であり、
Ｒ１１、Ｚ、Ｌ１１及びＭ１２が複数存在する場合は、それぞれ、同一であっても異なっていても良い。）で表される重合性化合物を１種又は２種以上含有する液晶組成物を提供し、また、これを用いた液晶表示素子を提供する。
【発明の効果】
【００２０】
本発明の液晶組成物は、屈折率異方性（Δｎ）及びネマチック相−等方性液体相転移温度（Ｔｎｉ）を低下させることなく、固体相−ネマチック相転移温度（Ｔｃｎ）を上昇させることなく、粘度（η）が十分に小さく、回転粘性（γ１）が十分に小さく、弾性定数（Ｋ３３）が大きい液晶組成物であり、これを用いた液晶表示素子はプレチルト角が十分に得られ、残留モノマーが少なく、電圧保持率（ＶＨＲ）が高く、高速応答であるため、配向不良や焼き付きといった表示不良がない又は抑制された、表示品位の優れた応答速度の速い液晶表示素子が得られる。【００２１】
また、本発明の液晶組成物は、重合性化合物の含有量又は組み合わせを調整することで、プレチルト角及び残留モノマーを制御でき、製造のためのエネルギーコストの最適化及び削減により容易に生産効率を向上できるため、本発明の液晶表示素子は非常に有用である。
【発明を実施するための形態】
【００２２】
本発明の液晶組成物は、一般式（Ｉ−１）
【００２３】
【化３】
0006008065.tif 000004
【００２４】
で表される重合性化合物を含有する。
式中、Ｚは水素原子、炭素原子数１から１２のアルキル基、炭素原子数１から１２のアルコキシ基又はＰ１２−Ｓ１２−を表すが、Ｐ１２−Ｓ１２−を表すことが好ましい。
式中、Ｒ１１はＰ１１−Ｓ１１−を表し、Ｐ１１及びＰ１２は、それぞれ独立して、式（Ｒ−１）から式（Ｒ−１５）
【００２５】
【化４】
0006008065.tif 000005
【００２６】
のいずれかを表すが、式（Ｒ−１）又は式（Ｒ−２）であることが好ましい。
【００２７】
式中、Ｓ１１及びＳ１２は、それぞれ独立的に単結合又は炭素原子数１から１５のアルキレン基を表し、該アルキレン基中の１つ又は２つ以上の−ＣＨ２−は、酸素原子が直接隣接しないように、−Ｏ−、−ＯＣＯ−又は−ＣＯＯ−で置換されても良いが、単結合又は炭素原子数１から６のアルキレン基が好ましく、単結合であることが更に好ましい。液晶組成物との溶解性を重視する場合は、炭素原子数１から６のアルキレン基であることが好ましく、炭素原子数１から３のアルキレン基であることが更に好ましく、炭素原子数１から２のアルキレン基であることが更に好ましく、該アルキレン基中の１つ又は２つ以上の−ＣＨ２−は、酸素原子が直接隣接しないように、−Ｏ−、−ＯＣＯ−又は−ＣＯＯ−で置換されても良い。また、存在するＳ１１及びＳ１２の内、少なくとも１つは単結合であるが、存在するＳ１１及びＳ１２の全てが単結合であることが好ましい。
【００２８】
式中、ｎ１１は１から３の整数を表し、ｎ１２は１から３の整数を表すが、ｎ１１＋ｎ１２は１から６の整数であり、Ｒ１１、Ｚが複数存在する場合には、それぞれ、同一であっても異なっていても良い。ｎ１１は１から２の整数であることが好ましく、ｎ１２は１から２の整数であることが好ましい。なお、ｎ１１＋ｎ１２は１から５の整数であることが好ましく、１から４の整数であることが好ましく、１から３の整数であることが好ましく、２から３の整数であることが更に好ましい。
【００２９】
式中、ｍ１１は０から４の整数を表し、Ｌ１１、Ｍ１２が複数存在する場合は、それぞれ、同一であっても良く異なっていても良い。なお、ｍ１１は１から３の整数であることが好ましく、重合速度を重視する場合にはｍ１１は２から４の整数であることが好ましく、ｍ１１は２又は３であることがより好ましく、液晶組成物との相溶性を重視する場合にはｍ１１は０から２の整数であることが好ましい。従って、重合速度と相溶性を両立するためには、ｍ１１は２であることが特に好ましい。
【００３０】
式中、Ｍ１１は、１，４−フェニレン基、１，４−シクロヘキシレン基、ピリジン−２，５−ジイル基、ピリミジン−２，５−ジイル基、ナフタレン−２，６−ジイル基、インダン−２，５−ジイル基、１，２，３，４−テトラヒドロナフタレン−２，６−ジイル基、１，３−ジオキサン−２，５−ジイル基、又はフェナントレン−２，７−ジイル基から選択される２価の環状基を表すが、Ｍ１１は１，４−フェニレン基、ナフタレン−２，６−ジイル基、フェナントレン−２，７−ジイル基から選択される２価の環状基が好ましく、ｎ１１が２又は３を表す場合、及び／又はｍ１１が０を表しｎ１２が２又は３を表す場合、上記２価の環状基の任意の位置にさらに結合手を有する。
【００３１】
式中、Ｍ１２は、１，４−フェニレン基、１，４−シクロヘキシレン基、ピリジン−２，５−ジイル基、ピリミジン−２，５−ジイル基、ナフタレン−２，６−ジイル基、インダン−２，５−ジイル基、１，２，３，４−テトラヒドロナフタレン−２，６−ジイル基、１，３−ジオキサン−２，５−ジイル基、又はフェナントレン−２，７−ジイル基から選択される２価の環状基を表すが、Ｍ１２は１，４−フェニレン基、ナフタレン−２，６−ジイル基、フェナントレン−２，７−ジイル基から選択される２価の環状基が好ましく、ｎ１２が２又は３を表す場合、Ｚが連結するＭ１２は、上記２価の環状基の任意の位置にさらに結合手を有するが、Ｚが連結しないＭ１２は、それぞれ独立して、上記２価の環状基から選択される。
【００３２】
式中、Ｍ１１及び存在するＭ１２の少なくとも１つ以上の環状基は１つ以上の炭素原子数１〜１２のアルキル基、炭素原子数１〜１２のアルコキシ基、ハロゲンで置換されていても良いが、Ｍ１１及び存在するＭ１２の少なくとも１つ以上の環状基は、１つ以上の炭素原子数１〜１２のアルコキシ基で置換されている。
【００３３】
該アルコキシ基は炭素原子数１から６のアルコキシ基であることが好ましく、炭素原子数１から５のアルコキシ基であることが好ましく、炭素原子数１から４のアルコキシ基であることが好ましく、炭素原子数１から３のアルコキシ基であることが好ましく、炭素原子数１から２のアルコキシ基であることが好ましく、炭素原子数１のアルコキシ基であることが特に好ましい。
【００３４】
Ｌ１１は、単結合、−Ｏ−、−Ｓ−、−ＣＨ２−、−ＯＣＨ２−、−ＣＨ２Ｏ−、−ＣＯ−、−Ｃ２Ｈ４−、−ＣＯＯ−、−ＯＣＯ−、−ＯＣＯＯＣＨ２−、−ＣＨ２ＯＣＯＯ−、−ＯＣＨ２ＣＨ２Ｏ−、−ＣＯ−ＮＲａ−、−ＮＲａ−ＣＯ−、−ＳＣＨ２−、−ＣＨ２Ｓ−、−ＣＨ＝ＣＲａ−ＣＯＯ−、−ＣＨ＝ＣＲａ−ＯＣＯ−、−ＣＯＯ−ＣＲａ＝ＣＨ−、−ＯＣＯ−ＣＲａ＝ＣＨ−、−ＣＯＯ−ＣＲａ＝ＣＨ−ＣＯＯ−、−ＣＯＯ−ＣＲａ＝ＣＨ−ＯＣＯ−、−ＯＣＯ−ＣＲａ＝ＣＨ−ＣＯＯ−、−ＯＣＯ−ＣＲａ＝ＣＨ−ＯＣＯ−、−（ＣＨ２）Ｙ−Ｃ（＝Ｏ）−Ｏ−、−（ＣＨ２）Ｙ−Ｏ−（Ｃ＝Ｏ）−、−Ｏ−（Ｃ＝Ｏ）−（ＣＨ２）Ｙ−、−（Ｃ＝Ｏ）−Ｏ−（ＣＨ２）Ｙ−、−ＣＨ＝ＣＨ−、−ＣＦ＝ＣＦ−、−ＣＦ＝ＣＨ−、−ＣＨ＝ＣＦ−、−ＣＦ２−、−ＣＦ２Ｏ−、−ＯＣＦ２−、−ＣＦ２ＣＨ２−、−ＣＨ２ＣＦ２−、−ＣＦ２ＣＦ２−又は−Ｃ≡Ｃ−（式中、Ｒａはそれぞれ独立して水素原子又は炭素原子数１〜４のアルキル基を表し、前記式中、Ｙは１〜４の整数を表す。）を表すが、単結合、−ＯＣＨ２−、−ＣＨ２Ｏ−、−Ｃ２Ｈ４−、−ＣＯＯ−、−ＯＣＯ−、−ＣＨ＝ＣＲａ−ＣＯＯ−、−ＣＨ＝ＣＲａ−ＯＣＯ−、−ＣＯＯ−ＣＲａ＝ＣＨ−、−ＯＣＯ−ＣＲａ＝ＣＨ−、−（ＣＨ２）Ｙ−ＣＯＯ−、−（ＣＨ２）Ｙ−ＯＣＯ−、−ＯＣＯ−（ＣＨ２）Ｙ−、−ＣＯＯ−（ＣＨ２）Ｙ−、−ＣＨ＝ＣＨ−、−ＣＦ２Ｏ−、−ＯＣＦ２−又は−Ｃ≡Ｃ−（式中、Ｒａはそれぞれ独立して水素原子又は炭素原子数１〜３のアルキル基を表し、前記式中、Ｙは１〜４の整数を表す。）が好ましく、単結合、−ＣＯＯ−、−ＯＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−（ＣＨ２）２−ＣＯＯ−、−（ＣＨ２）２−ＯＣＯ−、−ＯＣＯ−（ＣＨ２）２−、−ＣＯＯ−（ＣＨ２）２−又は−Ｃ≡Ｃ−がより好ましく、−ＣＯＯ−、−ＯＣＯ−、−ＣＨ＝ＣＨ−ＣＯＯ−、−ＯＣＯ−ＣＨ＝ＣＨ−、−（ＣＨ２）２−ＣＯＯ−又は−ＯＣＯ−（ＣＨ２）２−が更に好ましく、−（ＣＨ２）２−ＣＯＯ−又は−ＯＣＯ−（ＣＨ２）２−が特に好ましい。
【００３５】
一般式（Ｉ−１）で表される重合性化合物として、具体的には、以下の一般式（Ｉ−１１−０１）から（Ｉ−１１−１０）、一般式（Ｉ−１２−０１）から（Ｉ−１２−０６）、一般式（Ｉ−１３−０１）から（Ｉ−１３−０４）、一般式（Ｉ−１４−０１）から（Ｉ−１４−１７）、一般式（Ｉ−１５−０１）から（Ｉ−１５−１０）で表される化合物が好ましい。
【００３６】
【化５】
0006008065.tif 000006
【００３７】
【化６】
0006008065.tif 000007
【００３８】
【化７】
0006008065.tif 000008
【００３９】
【化８】
0006008065.tif 000009
【００４０】
【化９】
0006008065.tif 000010
【００４１】
式中、ＲＭ１はＰ１５−Ｓ１５−を表し、ＲＭ２及びＲＭ３は、それぞれ独立して水素原子、炭素原子数１から５のアルキル基、炭素原子数１から５のアルコキシ基又はＰ１６−Ｓ１６−を表し、Ｐ１５及びＰ１６は、一般式（Ｉ−１）で定義したＰ１１及びＰ１２と同一の基を表し、Ｓ１５及びＳ１６は、一般式（Ｉ−１）で定義したＳ１１及びＳ１２と同一の基を表す。ＲＭ２及びＲＭ３は、それぞれ独立して水素原子、炭素原子数１から３のアルコキシ基又はＰ１６−Ｓ１６−のいずれかであることが好ましく、それぞれ独立して水素原子又はＰ１６−Ｓ１６−であることがより好ましい。また、Ｐ１５及びＰ１６は、それぞれ独立して、上記式（Ｒ−１）から式（Ｒ−５）のいずれかであることが好ましく、式（Ｒ−１）又は式（Ｒ−２）であることがより好ましい。さらに、Ｓ１５及びＳ１６は、それぞれ独立して、単結合又は炭素原子数１から６のアルキレン基が好ましく、単結合又は炭素原子数１から３のアルキレン基がより好ましく、単結合又は炭素原子数１から２のアルキレン基がさらに好ましく、該アルキレン基中の１つ又は２つ以上の−ＣＨ２−は、酸素原子が直接隣接しないように、−Ｏ−、−ＯＣＯ−又は−ＣＯＯ−で置換されても良いが、Ｐ１６及びＳ１６が複数存在する場合は、それぞれ、同一であっても異なっていても良い。  また、一般式（Ｉ−１）で表される重合性化合物は、一般式（Ｉ−３１）及び一般式（Ｉ−３２）で表される化合物群から選ばれる化合物を１種又は２種以上用いることが好ましい。
【００４２】
【化１０】
0006008065.tif 000011
【００４３】
（式中、Ｒ１０７及びＲ１１０は、Ｐ１３−Ｓ１３−を表し、
Ｒ１０８、Ｒ１０９、Ｒ１１１及びＲ１１２は、それぞれ独立してＰ１４−Ｓ１４−、炭素原子数１から５のアルキル基、炭素原子数１から５のアルコキシ基、フッ素原子又は水素原子のいずれかを表すが、Ｒ１０８、Ｒ１０９、Ｒ１１１及びＲ１１２の少なくとも１つ以上がＰ１４−Ｓ１４−を表すのが好ましく、Ｒ１１１又はＲ１１２の少なくとも１つ以上がＰ１４−Ｓ１４−を表すのがより好ましく、Ｒ１１１又はＲ１１２のいずれか１つがＰ１４−Ｓ１４−を表すのが特に好ましく、ここで、Ｐ１３及びＰ１４は一般式（Ｉ−１）で定義されたＰ１１及びＰ１２と同一のものを表し、Ｓ１３及びＳ１４は一般式（Ｉ−１）で定義されたＳ１１及びＳ１２と同一のものを表し、Ｐ１３、Ｐ１４、Ｓ１３及びＳ１４が複数存在する場合は、それぞれ、同一であっても異なっていても良い。また、Ｐ１３及びＰ１４は、それぞれ独立して、上記式（Ｒ−１）から式（Ｒ−５）のいずれかであることが好ましく、式（Ｒ−１）又は式（Ｒ−２）であることがより好ましい。さらに、Ｓ１３及びＳ１４は、それぞれ独立して、単結合又は炭素原子数１から６のアルキレン基が好ましく、単結合又は炭素原子数１から３のアルキレン基がより好ましく、単結合又は炭素原子数１から２のアルキレン基がさらに好ましく、該アルキレン基中の１つ又は２つ以上の−ＣＨ２−は、酸素原子が直接隣接しないように、−Ｏ−、−ＯＣＯ−又は−ＣＯＯ−で置換されても良いが、Ｐ１３、Ｐ１４、Ｓ１３及びＳ１４が複数存在する場合は、それぞれ、同一であっても異なっていても良い。
【００４４】
環状基Ａ１２は、１，４−フェニレン基、１，４−シクロヘキシレン基、ピリジン−２，５−ジイル基、ピリミジン−２，５−ジイル基、ナフタレン−２，６−ジイル基、インダン−２，５−ジイル基、１，２，３，４−テトラヒドロナフタレン−２，６−ジイル基又は１，３−ジオキサン−２，５−ジイル基を表すが、該基は無置換であるか又は炭素原子数１〜１２のアルキル基、炭素原子数１〜１２のアルコキシ基、ハロゲン、シアノ基又はニトロ基で置換されていても良く、環状基Ａ１２は１，４−フェニレン基、ナフタレン−２，６−ジイル基、フェナントレン−２，７−ジイル基から選択される環状基が好ましい。
【００４５】
Ｌ１４は単結合、−ＯＣＨ２−、−ＣＨ２Ｏ−、−Ｃ２Ｈ４−、−ＣＯＯ−、−ＯＣＯ−、−ＣＨ＝ＣＲａ−ＣＯＯ−、−ＣＨ＝ＣＲａ−ＯＣＯ−、−ＣＯＯ−ＣＲａ＝ＣＨ−、−ＯＣＯ−ＣＲａ＝ＣＨ−、−（ＣＨ２）ｔ−ＣＯＯ−、−（ＣＨ２）ｔ−ＯＣＯ−、−ＯＣＯ−（ＣＨ２）ｔ−、−ＣＯＯ−（ＣＨ２）ｔ−、−ＣＨ＝ＣＨ−、−ＣＦ２Ｏ−、−ＯＣＦ２−又は−Ｃ≡Ｃ−（式中、Ｒａはそれぞれ独立して水素原子又は炭素原子数１〜３のアルキル基を表し、ｔは１〜４の整数を表す。）を表すが、−ＣＯＯ−、−ＯＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−（ＣＨ２）２−ＣＯＯ−、−（ＣＨ２）２−ＯＣＯ−、−ＯＣＯ−（ＣＨ２）２−、−ＣＯＯ−（ＣＨ２）２−又は−Ｃ≡Ｃ−がより好ましく、−ＣＯＯ−、−ＯＣＯ−、−ＣＨ＝ＣＨ−ＣＯＯ−、−ＯＣＯ−ＣＨ＝ＣＨ−、−（ＣＨ２）２−ＣＯＯ−又は−ＯＣＯ−（ＣＨ２）２−が更に好ましく、−（ＣＨ２）２−ＣＯＯ−又は−ＯＣＯ−（ＣＨ２）２−が特に好ましい。
【００４６】
Ｘ１５、Ｘ１６、Ｘ１７及びＸ１８は、それぞれ独立して水素原子、炭素原子数１から１２のアルキル基、炭素原子数１から１２のアルコキシ基又はフッ素原子を表すが、それぞれ独立して水素原子又はフッ素原子を表すのが好ましく、水素原子を表すのがより好ましい。
【００４７】
但し、Ｒ１０８、Ｒ１０９、Ｒ１１１、Ｒ１１２、Ｘ１５、Ｘ１６、Ｘ１７及びＸ１８のいずれか１つ以上はアルコキシ基であるか、及び／又はＡ１２は、１つ以上の炭素原子数１から５のアルコキシ基で置換されている。
【００４８】
一般式（Ｉ−３１）及び一般式（Ｉ−３２）で表される重合性化合物のうち、好ましくは、前述の構造で示される通り、２つ以上の環状基を有するメソゲン構造であって、環と環を連結する連結基Ｌ１４に特定構造を有する基を用い、環構造のうちの１か所以上にアルコキシ基を有し、更に、重合性基を２つ以上有する化合物という特徴を有している。
【００４９】
一般式（Ｉ−３１）で表される重合性化合物として、具体的には、一般式（Ｉ−３１−０１）から（Ｉ−３１−０９）で表される化合物が挙げられる。
【００５０】
【化１１】
0006008065.tif 000012
【００５１】
式中、ＲＭ１及びＲＭ２は、それぞれ独立してＰ１７−Ｓ１７−を表し、ＲＭ３はそれぞれ独立して水素原子、炭素原子数１から５のアルキル基、炭素原子数１から５のアルコキシ基又はＰ１８−Ｓ１８−を表し、Ｐ１７及びＰ１８は、一般式（Ｉ−１）で定義したＰ１１及びＰ１２と同一の基を表し、Ｓ１７及びＳ１８は、一般式（Ｉ−１）で定義したＳ１１及びＳ１２と同一の基を表す。ＲＭ３は、それぞれ独立して水素原子、炭素原子数１から３のアルコキシ基又はＰ１８−Ｓ１８−のいずれかであることが好ましく、それぞれ独立して水素原子又はＰ１８−Ｓ１８−であることがより好ましい。また、Ｐ１７及びＰ１８は、それぞれ独立して、上記式（Ｒ−１）から式（Ｒ−５）のいずれかであることが好ましく、式（Ｒ−１）又は式（Ｒ−２）であることがより好ましい。さらに、Ｓ１７及びＳ１８は、それぞれ独立して、単結合又は炭素原子数１から６のアルキレン基が好ましく、単結合又は炭素原子数１から３のアルキレン基がより好ましく、単結合又は炭素原子数１から２のアルキレン基がさらに好ましく、該アルキレン基中の１つ又は２つ以上の−ＣＨ２−は、酸素原子が直接隣接しないように、−Ｏ−、−ＯＣＯ−又は−ＣＯＯ−で置換されても良いが、Ｐ１７及びＳ１７が複数存在する場合は、それぞれ、同一であっても異なっていても良い。  一般式（Ｉ−３２）で表される重合性化合物として、具体的には、一般式（Ｉ−３２−０１）から（Ｉ−３２−０６）で表される化合物が挙げられる。
【００５２】
【化１２】
0006008065.tif 000013
【００５３】
式中、ＲＭ１及びＲＭ２は、それぞれ独立してＰ１９−Ｓ１９−を表し、ＲＭ３はそれぞれ独立して水素原子、炭素原子数１から５のアルキル基、炭素原子数１から５のアルコキシ基又はＰ２０−Ｓ２０−を表し、Ｐ１９及びＰ２０は、一般式（Ｉ−１）で定義したＰ１１及びＰ１２と同一の基を表し、Ｓ１９及びＳ２０は、一般式（Ｉ−１）で定義したＳ１１及びＳ１２と同一の基を表す。ＲＭ３は、それぞれ独立して水素原子、炭素原子数１から３のアルコキシ基又はＰ２０−Ｓ２０−のいずれかであることが好ましく、それぞれ独立して水素原子又はＰ２０−Ｓ２０−であることがより好ましい。また、Ｐ１９及びＰ２０は、それぞれ独立して、上記式（Ｒ−１）から式（Ｒ−５）のいずれかであることが好ましく、式（Ｒ−１）又は式（Ｒ−２）であることがより好ましい。さらに、Ｓ１９及びＳ２０は、それぞれ独立して、単結合又は炭素原子数１から６のアルキレン基が好ましく、単結合又は炭素原子数１から３のアルキレン基がより好ましく、単結合又は炭素原子数１から２のアルキレン基がさらに好ましく、該アルキレン基中の１つ又は２つ以上の−ＣＨ２−は、酸素原子が直接隣接しないように、−Ｏ−、−ＯＣＯ−又は−ＣＯＯ−で置換されても良いが、Ｐ１９及びＳ１９が複数存在する場合は、それぞれ、同一であっても異なっていても良い。
【００５４】
さらに、一般式（Ｉ−１）で表される重合性化合物は、一般式（Ｉ−２１）及び一般式（Ｉ−２２）で表される化合物群から選ばれる化合物を１種又は２種以上用いることが好ましい。
【００５５】
【化１３】
0006008065.tif 000014
【００５６】
式中、Ｒ１０１からＲ１０６は、それぞれ独立して水素原子、炭素原子数１から１２のアルキル基、炭素原子数１から１２のアルコキシ基又はＰ２１−Ｓ２１−を表し、Ｐ２１は一般式（Ｉ−１）で定義されたＰ１１及びＰ１２と同一のものを表し、Ｓ２１は一般式（Ｉ−１）で定義されたＳ１１及びＳ１２と同一のものを表し、Ｐ２１及びＳ２１が複数存在する場合は、それぞれ、同一であっても異なっていても良い。
【００５７】
更に詳述すると、Ｒ１０１からＲ１０６の内の２つ、３つ又は４つはそれぞれ独立して上記Ｐ２１−Ｓ２１−であることが好ましく、Ｒ１０１からＲ１０６の内の３つ又は４つはそれぞれ独立してＰ２１−Ｓ２１−であることが好ましく、Ｒ１０１からＲ１０６の内の３つはそれぞれ独立してＰ２１−Ｓ２１−であることが好ましい。また、Ｒ１０１からＲ１０６の内の３つがそれぞれ独立してＰ２１−Ｓ２１−である場合、Ｒ１０１及びＲ１０４がそれぞれ独立してＰ２１−Ｓ２１−であることが好ましい。また、Ｐ２１は、それぞれ独立して、上記式（Ｒ−１）から式（Ｒ−５）のいずれかであることが好ましく、式（Ｒ−１）又は式（Ｒ−２）であることがより好ましい。さらに、Ｓ２１は、それぞれ独立して、単結合又は炭素原子数１から６のアルキレン基が好ましく、単結合又は炭素原子数１から３のアルキレン基がより好ましく、単結合又は炭素原子数１から２のアルキレン基がさらに好ましく、該アルキレン基中の１つ又は２つ以上の−ＣＨ２−は、酸素原子が直接隣接しないように、−Ｏ−、−ＯＣＯ−又は−ＣＯＯ−で置換されても良いが、Ｐ２１及びＳ２１が複数存在する場合は、それぞれ、同一であっても異なっていても良い。
【００５８】
環状基Ａ１１及びＢ１１は、それぞれ独立して１，４−フェニレン基、１，４−シクロヘキシレン基、ナフタレン−２，６−ジイル基又は１，２，３，４−テトラヒドロナフタレン−２，６−ジイル基を表し、該基は無置換であるか又は１つ以上の炭素原子数１〜１２のアルキル基、炭素原子数１〜１２のアルコキシ基、ハロゲンで置換されていても良いが、無置換、炭素原子数１〜３のアルキル基置換又はフッ素基置換の１，４−フェニレン基又はナフタレン−２，６−ジイル基であることが好ましく、無置換又はフッ素基置換の１，４−フェニレン基であることが更に好ましい。
【００５９】
但し、Ｒ１０１からＲ１０６のいずれも炭素原子数１から５のアルコキシ基ではない場合は、環状基Ａ１１及びＢ１１の少なくとも１つは、１つ以上の炭素原子数１から５のアルコキシ基で置換される。該アルコキシ基は炭素原子数１から４のアルコキシ基であることが好ましく、炭素原子数１から３のアルコキシ基であることが好ましく、炭素原子数１から２のアルコキシ基であることが好ましく、炭素原子数１のアルコキシ基であることが特に好ましい。
【００６０】
Ｌ１３は単結合、−ＯＣＨ２−、−ＣＨ２Ｏ−、−Ｃ２Ｈ４−、−ＣＯＯ−、−ＯＣＯ−、−ＣＨ＝ＣＲａ−ＣＯＯ−、−ＣＨ＝ＣＲａ−ＯＣＯ−、−ＣＯＯ−ＣＲａ＝ＣＨ−、−ＯＣＯ−ＣＲａ＝ＣＨ−、−（ＣＨ２）ｔ−ＣＯＯ−、−（ＣＨ２）ｔ−ＯＣＯ−、−ＯＣＯ−（ＣＨ２）ｔ−、−ＣＯＯ−（ＣＨ２）ｔ−、−ＣＨ＝ＣＨ−、−ＣＦ２Ｏ−、−ＯＣＦ２−又は−Ｃ≡Ｃ−（式中、Ｒａはそれぞれ独立して水素原子又は炭素原子数１〜３のアルキル基を表し、ｔは１〜４の整数を表す。）を表すが、−ＯＣＨ２−、−ＣＨ２Ｏ−、−Ｃ２Ｈ４−、−ＣＯＯ−、−ＯＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−（ＣＨ２）２−ＣＯＯ−、−（ＣＨ２）２−ＯＣＯ−、−ＯＣＯ−（ＣＨ２）２−、−ＣＯＯ−（ＣＨ２）２−、−ＣＨ＝ＣＨ−、又は−Ｃ≡Ｃ−であることが好ましく、−ＣＯＯ−、−ＯＣＯ−、−ＣＨ＝ＣＨ−ＣＯＯ−、−ＯＣＯ−ＣＨ＝ＣＨ−、−（ＣＨ２）２−ＣＯＯ−又は−ＯＣＯ−（ＣＨ２）２−であることがより好ましく、−ＣＨ＝ＣＨ−ＣＯＯ−、−ＯＣＯ−ＣＨ＝ＣＨ−、−（ＣＨ２）２−ＣＯＯ−又は−ＯＣＯ−（ＣＨ２）２−であることがさらに好ましく、−（ＣＨ２）２−ＣＯＯ−又は−ＯＣＯ−（ＣＨ２）２−であることが特に好ましい。
一般式（Ｉ−２１）で表される重合性化合物として、例えば、一般式（Ｉ−２１−０１）から（Ｉ−２１−１５）で表される化合物が挙げられる。
【００６１】
【化１４】
0006008065.tif 000015
【００６２】
式中、ＲＭ１及びＲＭ２は、それぞれ独立してＰ２２−Ｓ２２−を表し、ＲＭ３はそれぞれ独立して水素原子、炭素原子数１から５のアルキル基、炭素原子数１から５のアルコキシ基又はＰ２３−Ｓ２３−を表し、Ｐ２２及びＰ２３は、一般式（Ｉ−１）で定義したＰ１１及びＰ１２と同一の基を表し、Ｓ２２及びＳ２３は、一般式（Ｉ−１）で定義したＳ１１及びＳ１２と同一の基を表す。ＲＭ３は、それぞれ独立して水素原子、炭素原子数１から３のアルコキシ基又はＰ２３−Ｓ２３−のいずれかであることが好ましく、それぞれ独立して水素原子又はＰ２３−Ｓ２３−であることがより好ましい。また、Ｐ２２及びＰ２３は、それぞれ独立して、上記式（Ｒ−１）から式（Ｒ−５）のいずれかであることが好ましく、式（Ｒ−１）又は式（Ｒ−２）であることがより好ましい。さらに、Ｓ２２及びＳ２３は、それぞれ独立して、単結合又は炭素原子数１から６のアルキレン基が好ましく、単結合又は炭素原子数１から３のアルキレン基がより好ましく、単結合又は炭素原子数１から２のアルキレン基がさらに好ましく、該アルキレン基中の１つ又は２つ以上の−ＣＨ２−は、酸素原子が直接隣接しないように、−Ｏ−、−ＯＣＯ−又は−ＣＯＯ−で置換されても良いが、Ｐ２２及びＳ２３が複数存在する場合は、それぞれ、同一であっても異なっていても良い。
【００６３】
一般式（Ｉ−２２）で表される重合性化合物として、例えば、一般式（Ｉ−２２−０１）から（Ｉ−２２−１５）で表される化合物が挙げられる。
【００６４】
【化１５】
0006008065.tif 000016
【００６５】
式中、ＲＭ１及びＲＭ２は、それぞれ独立してＰ２４−Ｓ２４−を表し、ＲＭ３はそれぞれ独立して水素原子、炭素原子数１から５のアルキル基、炭素原子数１から５のアルコキシ基又はＰ２５−Ｓ２５−を表し、Ｐ２２及びＰ２３は、一般式（Ｉ−１）で定義したＰ１１及びＰ１２と同一の基を表し、Ｓ２４及びＳ２５は、一般式（Ｉ−１）で定義したＳ１１及びＳ１２と同一の基を表す。ＲＭ３は、それぞれ独立して水素原子、炭素原子数１から３のアルコキシ基又はＰ２４−Ｓ２４−のいずれかであることが好ましく、それぞれ独立して水素原子又はＰ２５−Ｓ２５−であることがより好ましい。また、Ｐ２４及びＰ２５は、それぞれ独立して、上記式（Ｒ−１）から式（Ｒ−５）のいずれかであることが好ましく、式（Ｒ−１）又は式（Ｒ−２）であることがより好ましい。さらに、Ｓ２４及びＳ２５は、それぞれ独立して、単結合又は炭素原子数１から６のアルキレン基が好ましく、単結合又は炭素原子数１から３のアルキレン基がより好ましく、単結合又は炭素原子数１から２のアルキレン基がさらに好ましく、該アルキレン基中の１つ又は２つ以上の−ＣＨ２−は、酸素原子が直接隣接しないように、−Ｏ−、−ＯＣＯ−又は−ＣＯＯ−で置換されても良いが、Ｐ２４及びＳ２４が複数存在する場合は、それぞれ、同一であっても異なっていても良い。  一般式（Ｉ−１）で表される重合性化合物のうち、上記一般式（Ｉ−３１）、一般式（Ｉ−３２）、一般式（Ｉ−２１）及び一般式（Ｉ−２２）で表される化合物群から選ばれる化合物を１種又は２種以上用いることが好ましい。具体的には、２つ以上の環を有するメソゲン構造であって、環と環を連結する連結基に−ＯＣＯ−ＣＨ２−ＣＨ２−を有し、環構造のうちの１か所以上にアルコキシ基を有し、更に、重合性基を３つ有する重合性化合物を含有する液晶組成物は、応答性能に優れ、なおかつ、十分なプレチルト角を有し、残留モノマー量が少なく、電圧保持率（ＶＨＲ）が低い等に起因した配向不良や表示不良といった不具合が無いか、あるいは極めて少ないＰＳＡ型又はＰＳＶＡ型液晶表示素子を効率よく製造できるため、特に好ましい。
【００６６】
また、一般式（Ｉ−１）で表される重合性化合物のうち、上記一般式（Ｉ−３１）及び一般式（Ｉ−２１）で表される化合物群から選ばれる化合物を１種又は２種以上用いることが好ましい。具体的には、３つ以上の環を有するメソゲン構造であって、環と環を連結する連結基のうち、末端に存在する環への連結基として−ＯＣＯ−ＣＨ２−ＣＨ２−を有し、環構造のうちの１か所以上にアルコキシ基を有し、更に、重合性基を３つ有する化合物が、液晶組成物との相溶性が良好であり、モノマーの反応性が速く、安定したプレチルトが得られ、プレチルト形成後のＶＨＲが良好であるためより好ましい。
【００６７】
本発明の液晶組成物は、一般式（Ｉ−１）で表される重合性化合物を０．０１から５質量％含有するが、含有量の下限は０．０２質量％が好ましく、０．０３質量％が好ましく、０．０４質量％が好ましく、０．０５質量％が好ましく、０．０６質量％が好ましく、０．０７質量％が好ましく、０．０８質量％が好ましく、０．０９質量％が好ましく、０．１質量％が好ましく、０．１５質量％が好ましく、０．２質量％が好ましく、０．２５質量％が好ましく、０．３質量％が好ましく、０．３５質量％が好ましく、０．４質量％が好ましく、０．５質量％が好ましく、０．５５質量％が好ましく、含有量の上限は４．５質量％が好ましく、４質量％が好ましく、３．５質量％が好ましく、３質量％が好ましく、２．５質量％が好ましく、２質量％が好ましく、１．５質量％が好ましく、１質量％が好ましく、０．９５質量％が好ましく、０．９質量％が好ましく、０．８５質量％が好ましく、０．８質量％が好ましく、０．７５質量％が好ましく、０．７質量％が好ましく、０．６５質量％が好ましく、０．６質量％が好ましく、０．５５質量％が好ましい。
【００６８】
更に詳述すると、十分なプレチルト角又は少ない残留モノマー又は高い電圧保持率（ＶＨＲ）を得るには、その含有量は０．２から０．６質量％が好ましいが、低温における析出の抑制を重視する場合にはその含有量は０．０１から０．４質量％が好ましい。また、一般式（Ｉ−１）で表される重合性化合物を複数含有する場合は、それぞれの含有量が０．０１から０．４質量％であることが好ましい。従って、全ての課題を解決するためには、一般式（Ｉ−１）で表される重合性化合物を０．１から０．６質量％の範囲で調整することが望ましい。
【００６９】
本発明の重合性化合物を含む液晶組成物は、一般式（ＩＩ）
【００７０】
【化１６】
0006008065.tif 000017
【００７１】
で表される化合物を含むことを特徴とする。
式中、Ｒ２１は炭素原子数１から１０のアルキル基又は炭素原子数２から１０のアルケニル基を表されるが、炭素原子数１から５のアルキル基又は炭素原子数２から５のアルケニル基であることが好ましい。
式中、Ｒ２２は炭素原子数１から１０のアルキル基、炭素原子数１から１０のアルコキシ基、炭素原子数２から１０のアルケニル基又は炭素原子数２から１０のアルケニルオキシ基を表し、Ｒ２２中に存在する１個の−ＣＨ２−又は隣接していない２個以上の−ＣＨ２−はそれぞれ独立的に−Ｏ−又は−Ｓ−に置換されても良く、Ｒ２２中に存在する１個又は２個以上の水素原子はそれぞれ独立的にフッ素原子又は塩素原子に置換されても良いが、炭素原子数１から５のアルキル基、炭素原子数１から５のアルコキシ基、炭素原子数２から５のアルケニル基又は炭素原子数２から５のアルケニルオキシ基であることが好ましく、炭素原子数１から５のアルキル基又は炭素原子数２から５のアルケニル基であることが好ましい。
式中、ｎ２１は０、１又は２を表すが、０又は１であることが好ましく、ｎ２１が０である化合物は必須成分である。
本発明の液晶組成物は、一般式（ＩＩ）で表される化合物を１から８０質量％含有するが、含有量の下限は１質量％が好ましく、２質量％が好ましく、３質量％が好ましく、４質量％が好ましく、５質量％が好ましく、１０質量％が好ましく、１５質量％が好ましく、２０質量％が好ましく、２５質量％が好ましく、３０質量％が好ましく、含有量の上限は８０質量％が好ましく、７５質量％が好ましく、７０質量％が好ましく、６５質量％が好ましく、６０質量％が好ましく、５５質量％が好ましく、５０質量％が好ましい。
【００７２】
一般式（ＩＩ）で表される化合物の中で、一般式（ＩＩ−１１）及び一般式（ＩＩ−１２）
【００７３】
【化１７】
0006008065.tif 000018
【００７４】
で表される化合物が好ましく、液晶表示素子の応答速度を重視する場合には好適である。
【００７５】
式中、ＲＶ及びＲＶ１は、それぞれ独立的に炭素原子数１から１０のアルキル基又は炭素原子数２から１０のアルケニル基を表されるが、炭素原子数１から５のアルキル基又は炭素原子数２から５のアルケニル基であることが好ましく、炭素原子数２から５のアルキル基又は炭素原子数２から３のアルケニル基であることが好ましい。
【００７６】
一般式（ＩＩ−１１）及び又は一般式（ＩＩ−１２）で表される化合物は、例えば、一般式（ＩＩ−１０１）から（ＩＩ−１１０）であることが好ましい。
【００７７】
【化１８】
0006008065.tif 000019
【００７８】
更に詳述すると、速い応答速度を得るためには、一般式（ＩＩ−１１）及び一般式（ＩＩ−１２）で表される化合物の含有量は２０から８０質量％が好ましいが、低温における析出の抑制を重視する場合にはその含有量は５から４０質量％が好ましい。また、高い電圧保持率（ＶＨＲ）を重視する場合には、一般式（ＩＩ−１１）及び一般式（ＩＩ−１２）で表される化合物を１から３０質量％含有することが好ましく、１から２０質量％含有することが好ましく、１から１０質量％含有することが好ましい。
また、特段に高い電圧保持率（ＶＨＲ）を得るためには、一般式（ＩＩ）で表される化合物の中で、Ｒ２１が炭素原子数１から５のアルキル基であり、Ｒ２２が炭素原子数１から５のアルキル基又は炭素原子数１から５のアルコキシ基である化合物が好ましく、炭素原子数１から５のアルキル基である化合物が好ましい。
【００７９】
本発明の液晶組成物は、更に、一般式（ＩＩＩ−１）及び／又は一般式（ＩＩＩ−２）
【００８０】
【化１９】
0006008065.tif 000020
【００８１】
で表される化合物を含有することができる。
式中、Ｒ３１からＲ３４は、それぞれ独立的に炭素原子数１から１０のアルキル基、炭素原子数１から１０のアルコキシ基、炭素原子数２から１０のアルケニル基又は炭素原子数２から１０のアルケニルオキシ基を表し、Ｒ３１からＲ３４中に存在する１個の−ＣＨ２−又は隣接していない２個以上の−ＣＨ２−はそれぞれ独立的に−Ｏ−又は−Ｓ−に置換されても良く、また、Ｒ３１からＲ３４中に存在する１個又は２個以上の水素原子はそれぞれ独立的にフッ素原子又は塩素原子に置換されても良いが、Ｒ３１及びＲ３３は、それぞれ独立的に炭素原子数１から５のアルキル基、炭素原子数１から５のアルコキシ基、炭素原子数２から５のアルケニル基又は炭素原子数２から５のアルケニルオキシ基が好ましく、炭素原子数１から５のアルキル基又は炭素原子数２から５のアルケニル基が更に好ましく、炭素原子数１から３のアルキル基又は炭素原子数２から３のアルケニル基が更に好ましく、Ｒ３２及びＲ３４は、それぞれ独立的に炭素原子数１から５のアルキル基、炭素原子数１から５のアルコキシ基、炭素原子数２から５のアルケニル基又は炭素原子数２から５のアルケニルオキシ基が好ましく、炭素原子数１から５のアルキル基、炭素原子数１から５のアルコキシ基が更に好ましい。
【００８２】
環Ａ３２、環Ｂ３１及び環Ｂ３２は、それぞれ独立的にトランス−１，４−シクロへキシレン基、１，４−フェニレン基、２−フルオロ−１，４−フェニレン基、３−フルオロ−１，４−フェニレン基、３，５−ジフルオロ−１，４−フェニレン基、２，３−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表すが、トランス−１，４−シクロへキシレン基又は１，４−フェニレン基が好ましい。
【００８３】
Ｚ３１及びＺ３２は、それぞれ独立的に、−ＯＣＨ２−、−ＣＨ２Ｏ−、−ＣＦ２Ｏ−、−ＯＣＦ２−、−ＣＨ２ＣＨ２−、−ＣＦ２ＣＦ２−又は単結合を表すが、−ＣＨ２Ｏ−、−ＣＦ２Ｏ−、−ＣＨ２ＣＨ２−、−ＣＦ２ＣＦ２−又は単結合が好ましく、−ＣＨ２Ｏ−、−ＣＨ２ＣＨ２−又は単結合が更に好ましく、−ＣＨ２Ｏ−又は単結合が特に好ましい。
【００８４】
一般式（ＩＩＩ−１）で表される化合物は、具体的には、以下に示す一般式（ＩＩＩ−Ａ１）から一般式（ＩＩＩ−Ａ４）で表される化合物であることが好ましく、一般式（ＩＩＩ−Ａ１）で表される化合物であることが好ましく、一般式（ＩＩＩ−Ａ３）で表される化合物であることが好ましく、一般式（ＩＩＩ−Ａ４）で表される化合物であることが好ましく、一般式（ＩＩＩ−Ａ１）で表される化合物であることが更に好ましく、一般式（ＩＩＩ−Ａ３）で表される化合物であることが更に好ましく、一般式（ＩＩＩ−Ａ１）で表される化合物であることが特に好ましい。
【００８５】
【化２０】
0006008065.tif 000021
【００８６】
式中、Ｒ３１及びＲ３２は、上述と同じ意味を表す。
【００８７】
一般式（ＩＩＩ−２）で表される化合物は、具体的には、以下に示す一般式（ＩＩＩ−Ｂ１）から一般式（ＩＩＩ−Ｂ６）で表される化合物であることが好ましく、一般式（ＩＩＩ−Ｂ１）で表される化合物であることが好ましく、一般式（ＩＩＩ−Ｂ３）で表される化合物であることが好ましく、一般式（ＩＩＩ−Ｂ４）で表される化合物であることが好ましく、一般式（ＩＩＩ−Ｂ５）で表される化合物であることが好ましく、一般式（ＩＩＩ−Ｂ６）で表される化合物であることが好ましく、一般式（ＩＩＩ−Ｂ１）の化合物であることが更に好ましく、一般式（ＩＩＩ−Ｂ３）の化合物であることが更に好ましく、一般式（ＩＩＩ−Ｂ５）の化合物であることが更に好ましく、一般式（ＩＩＩ−Ｂ６）の化合物であることが更に好ましく、一般式（ＩＩＩ−Ｂ１）で表される化合物であることが特に好ましく、一般式（ＩＩＩ−Ｂ５）で表される化合物であることが特に好ましい。
【００８８】
【化２１】
0006008065.tif 000022
【００８９】
式中、Ｒ３３及びＲ３４は、上述と同じ意味を表す。
【００９０】
本発明の液晶組成物は、一般式（ＩＩＩ−Ａ１）及び一般式（ＩＩＩ−Ｂ１）の組み合わせから成ることが好ましく、一般式（ＩＩＩ−Ａ１）及び一般式（ＩＩＩ−Ｂ１）及び一般式（ＩＩＩ−Ｂ４）の組み合わせから成ることが更に好ましく、一般式（ＩＩＩ−Ａ１）及び一般式（ＩＩＩ−Ｂ１）及び一般式（ＩＩＩ−Ｂ５）の組み合わせから成ることが更に好ましい。
【００９１】
本発明の液晶組成物は、一般式（ＩＩＩ−Ａ３）及び一般式（ＩＩＩ−Ｂ５）の組み合わせから成ることが好ましく、一般式（ＩＩＩ−Ａ３）及び一般式（ＩＩＩ−Ｂ４）及び一般式（ＩＩＩ−Ｂ５）の組み合わせから成ることが更に好ましく、一般式（ＩＩＩ−Ａ３）及び一般式（ＩＩＩ−Ｂ５）及び一般式（ＩＩＩ−Ｂ１）の組み合わせから成ることが更に好ましい。
【００９２】
本発明の液晶組成物は、一般式（ＩＩＩ−Ａ４）及び一般式（ＩＩＩ−Ｂ１）の組み合わせから成ることが好ましく、一般式（ＩＩＩ−Ａ４）及び一般式（ＩＩＩ−Ａ１）及び一般式（ＩＩＩ−Ｂ１）の組み合わせから成ることが更に好ましく、一般式（ＩＩＩ−Ａ４）及び一般式（ＩＩＩ−Ｂ５）の組み合わせから成ることが好ましく、一般式（ＩＩＩ−Ａ４）及び一般式（ＩＩＩ−Ｂ５）及び一般式（ＩＩＩ−Ｂ４）の組み合わせから成ることが好ましく、一般式（ＩＩＩ−Ａ４）及び一般式（ＩＩＩ−Ｂ１）の組み合わせから成ることが好ましく、一般式（ＩＩＩ−Ａ４）及び一般式（ＩＩＩ−Ｂ１）及び一般式（ＩＩＩ−Ｂ５）の組み合わせから成ることが更に好ましい。
【００９３】
本発明の液晶組成物は、一般式（ＩＩＩ−１）及び／又は一般式（ＩＩＩ−２）で表される化合物を１種又は２種以上含有するが、２種から１０種含有することが好ましい。その含有量は１０から９０質量％であるが、その下限は１０質量％が好ましく、１５質量％が好ましく、２０質量％が好ましく、２５質量％が好ましく、３０質量％が好ましく、３５質量％が好ましく、４０質量％が好ましく、４５質量％が好ましく、その上限は８０質量％が好ましく、７５質量％が好ましく、７０質量％が好ましく、６５質量％が好ましく、６０質量％が好ましく、５５質量％が好ましく、５０質量％が好ましく、４５質量％が好ましい。
【００９４】
本発明の液晶組成物は、その他の成分として、一般式（ＩＶ−Ａ）から一般式（ＩＶ−Ｊ）
【００９５】
【化２２】
0006008065.tif 000023
【００９６】
で表される化合物から選ばれる化合物を１種又は２種以上含有することが好ましい。但し、一般式（ＩＩ）と同じ化合物を除く。
式中、Ｒ４１及びＲ４２は、それぞれ独立的に炭素原子数１から５のアルキル基又は炭素原子数１から５のアルコキシ基、炭素原子数２から５のアルケニル基又は炭素原子数２から５のアルケニルオキシ基を表すが、炭素原子数２から５のアルキル基又は炭素原子数１から３のアルコキシ基、炭素原子数２から５のアルケニル基であることが好ましい。
【００９７】
Ｘ４１は炭素原子数１から３のアルキル基、炭素原子数１から３のアルコキシ基、フッ素原子又は水素原子を表すが、メチル基、フッ素原子又は水素原子であることが好ましく、フッ素原子又は水素原子であることが更に好ましい。
【００９８】
なお、一般式（ＩＶ−Ｆ）、一般式（ＩＶ−Ｇ）、一般式（ＩＶ−Ｈ）及び一般式（ＩＶ−Ｉ）のＲ４１及びＲ４２は、それぞれ独立的に炭素原子数２から５のアルケニル基又は炭素原子数２から５のアルケニルオキシ基であっても良い。
【００９９】
一般式（ＩＶ−Ａ）から一般式（ＩＶ−Ｊ）の内、一般式（ＩＶ−Ａ）、一般式（ＩＶ−Ｄ）、一般式（ＩＶ−Ｆ）、一般式（ＩＶ−Ｇ）、一般式（ＩＶ−Ｈ）及び一般式（ＩＶ−Ｉ）から選ばれる化合物であることが好ましく、一般式（ＩＶ−Ａ）、一般式（ＩＶ−Ｆ）、一般式（ＩＶ−Ｇ）、一般式（ＩＶ−Ｈ）及び一般式（ＩＶ−Ｉ）から選ばれる化合物であることが更に好ましく、一般式（ＩＶ−Ｆ）、一般式（ＩＶ−Ｈ）及び一般式（ＩＶ−Ｉ）から選ばれる化合物であることが更に好ましく、一般式（ＩＩＩ−Ｆ）及び一般式（ＩＩＩ−Ｈ）から選ばれる化合物であることが特に好ましい。
【０１００】
一般式（ＩＶ−Ａ）から一般式（ＩＶ−Ｊ）で表される化合物群から選ばれる化合物の含有量は、１質量％から６０質量％であるが、５質量％から５０質量％が好ましく、５質量％から４０質量％が好ましく、１０質量％から４０質量％が好ましく、１０質量％から３０質量％が好ましい。
【０１０１】
本発明の液晶組成物は、更に、一般式（Ｖ）で表される化合物を１種又は２種以上含有することができる。
【０１０２】
【化２３】
0006008065.tif 000024
【０１０３】
式中、Ｒ６１及びＲ６２はそれぞれ独立的に炭素原子数１から８のアルキル基、炭素原子数１から８のアルコキシ基、炭素原子数２から８のアルケニル基又は炭素原子数２から８のアルケニルオキシル基を表すが、炭素原子数１から５のアルキル基又は炭素原子数２から５のアルケニル基が好ましい。
【０１０４】
本発明の液晶組成物は、一般式（Ｎ−００１）で表される化合物を１種又は２種以上含有しても良い。
【０１０５】
【化２４】
0006008065.tif 000025
【０１０６】
式中、ＲＮ１及びＲＮ２はそれぞれ独立的に炭素原子数１から８のアルキル基、炭素原子数１から８のアルコキシ基、炭素原子数２から８のアルケニル基又は炭素原子数２から８のアルケニルオキシル基を表すが、炭素原子数１から５のアルキル基が好ましい。
【０１０７】
式中、Ｌ１及びＬ２はそれぞれ独立的に水素原子、フッ素原子、ＣＨ３又はＣＦ３を表すが、Ｌ１及びＬ２の少なくとも片方はフッ素原子であることが好ましく、両方がフッ素原子であることも好ましい。
【０１０８】
本発明の液晶組成物は、下記一般式（Ｍ）で表される誘電的に正の化合物（Δεが２より大きい。）を一般式（ＩＩＩ−１）及び／又は一般式（ＩＩＩ−２）で表される化合物と併用するか、又は、下記一般Ｍで表される化合物を一般式（ＩＩＩ−１）及び／又は一般式（ＩＩＩ−２）で表される化合物の代わりに含有することができる。
【０１０９】
【化２５】
0006008065.tif 000026
【０１１０】
（式中、ＲＭ１は炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ｎＭ１は、０、１、２、３又は４を表し、
ＡＭ１及びＡＭ２はそれぞれ独立して、
（ａ）  １，４−シクロヘキシレン基（この基中に存在する１個の−ＣＨ２−又は隣接していない２個以上の−ＣＨ２−は−Ｏ−又は−Ｓ−に置き換えられてもよい。）及び
（ｂ）  １，４−フェニレン基（この基中に存在する１個の−ＣＨ＝又は隣接していない２個以上の−ＣＨ＝は−Ｎ＝に置き換えられてもよい。）
からなる群より選ばれる基を表し、上記の基（ａ）及び基（ｂ）上の水素原子はそれぞれ独立してシアノ基、フッ素原子又は塩素原子で置換されていても良く、
ＺＭ１及びＺＭ２はそれぞれ独立して単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−又は−Ｃ≡Ｃ−を表し、
ｎＭ１が２、３又は４であってＡＭ２が複数存在する場合は、それらは同一であっても異なっていても良く、ｎＭ１が２、３又は４であってＺＭ１が複数存在する場合は、それらは同一であっても異なっていても良く、
ＸＭ１及びＸＭ３はそれぞれ独立して水素原子、塩素原子又はフッ素原子を表し、
ＸＭ２は、水素原子、フッ素原子、塩素原子、シアノ基、トリフルオロメチル基、フルオロメトキシ基、ジフルオロメトキシ基、トリフルオロメトキシ基又は２，２，２−トリフルオロエチル基を表す。）
一般式（Ｍ）中、ＲＭ１は、炭素原子数１〜８のアルキル基、炭素原子数１〜８のアルコキシ基、炭素原子数２〜８のアルケニル基又は炭素原子数２〜８のアルケニルオキシ基が好ましく、炭素原子数１〜５のアルキル基、炭素原子数１〜５のアルコキシ基、炭素原子数２〜５のアルケニル基又は炭素原子数２〜５のアルケニルオキシ基が好ましく、炭素原子数１〜５のアルキル基又は炭素原子数２〜５のアルケニル基が更に好ましく、炭素原子数２〜５のアルキル基又は炭素原子数２〜３のアルケニル基が更に好ましく、炭素原子数３のアルケニル基（プロペニル基）が特に好ましい。
【０１１１】
信頼性を重視する場合にはＲＭ１はアルキル基であることが好ましく、粘性の低下を重視する場合にはアルケニル基であることが好ましい。
【０１１２】
また、それが結合する環構造がフェニル基（芳香族）である場合には、直鎖状の炭素原子数１〜５のアルキル基、直鎖状の炭素原子数１〜４のアルコキシ基及び炭素原子数４〜５のアルケニル基が好ましく、それが結合する環構造がシクロヘキサン、ピラン及びジオキサンなどの飽和した環構造の場合には、直鎖状の炭素原子数１〜５のアルキル基、直鎖状の炭素原子数１〜４のアルコキシ基及び直鎖状の炭素原子数２〜５のアルケニル基が好ましい。ネマチック相を安定化させるためには炭素原子及び存在する場合酸素原子の合計が５以下であることが好ましく、直鎖状であることが好ましい。
【０１１３】
アルケニル基としては、式（Ｒ１）から式（Ｒ５）のいずれかで表される基から選ばれることが好ましい。（各式中の黒点は環構造中の炭素原子を表す。）
【０１１４】
【化２６】
0006008065.tif 000027
【０１１５】
ＡＭ１及びＡＭ２はそれぞれ独立してΔｎを大きくすることが求められる場合には芳香族であることが好ましく、応答速度を改善するためには脂肪族であることが好ましく、トランス−１，４−シクロへキシレン基、１，４−フェニレン基、２−フルオロ−１，４−フェニレン基、３−フルオロ−１，４−フェニレン基、３，５−ジフルオロ−１，４−フェニレン基、２，３−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表すことが好ましく、下記の構造を表すことがより好ましく、
【０１１６】
【化２７】
0006008065.tif 000028
【０１１７】
下記の構造を表すことがより好ましい。
【０１１８】
【化２８】
0006008065.tif 000029
【０１１９】
ＺＭ１及びＺＭ２はそれぞれ独立して−ＣＨ２Ｏ−、−ＣＦ２Ｏ−、−ＣＨ２ＣＨ２−、−ＣＦ２ＣＦ２−又は単結合を表すことが好ましく、−ＣＦ２Ｏ−、−ＣＨ２ＣＨ２−又は単結合が更に好ましく、−ＣＦ２Ｏ−又は単結合が特に好ましい。
【０１２０】
組み合わせることができる化合物の種類に特に制限は無いが、低温での溶解性、転移温度、電気的な信頼性、複屈折率などの所望の性能に応じて組み合わせて使用する。使用する化合物の種類は、例えば本発明の一つの実施形態としては１種類であり、２種類であり、３種類である。またさらに、本発明の別の実施形態では４種類であり、５種類であり、６種類であり、７種類以上である。
【０１２１】
本発明の組成物において、一般式（Ｍ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０１２２】
本発明の組成物の総量に対しての式（Ｍ）で表される化合物の好ましい含有量の下限値は、１質量％であり、１０質量％であり、２０質量％であり、３０質量％であり、４０質量％であり、５０質量％であり、５５質量％であり、６０質量％であり、６５質量％であり、７０質量％であり、７５質量％であり、８０質量％である。好ましい含有量の上限値は、本発明の組成物の総量に対して、例えば本発明の一つの形態では９５質量％であり、８５質量％であり、７５質量％であり、６５質量％であり、５５質量％であり、４５質量％であり、３５質量％であり、２５質量％である。
【０１２３】
本発明の組成物の粘度を低く保ち、応答速度が速い組成物が必要な場合は上記の下限値を低めに、上限値を低めにすることが好ましい。さらに、本発明の組成物のＴｎｉを高く保ち、温度安定性の良い組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０１２４】
信頼性を重視する場合にはＲＭ１はアルキル基であることが好ましく、粘性の低下を重視する場合にはアルケニル基であることが好ましい。
【０１２５】
一般式（Ｍ）で表される化合物は、例えば一般式（Ｍ−１）で表される化合物群から選ばれる化合物であることが好ましい。
【０１２６】
【化２９】
0006008065.tif 000030
【０１２７】
（式中、ＲＭ１１は炭素原子数１〜５のアルキル基、炭素原子数２〜５のアルケニル基又は炭素原子数１〜４のアルコキシ基を表し、ＸＭ１１からＸＭ１５はそれぞれ独立して水素原子又はフッ素原子を表し、ＹＭ１１はフッ素原子又はＯＣＦ３を表す。）
組み合わせることができる化合物の種類に特に制限は無いが、低温での溶解性、転移温度、電気的な信頼性、複屈折率などの所望の性能に応じて組み合わせて使用する。使用する化合物の種類は、例えば本発明の一つの実施形態としては１種類であり、２種類であり、３種類以上である。
【０１２８】
本発明の組成物の総量に対しての式（Ｍ−１）で表される化合物の好ましい含有量の下限値は、１質量％であり、２質量％であり、５質量％であり、８質量％であり、１０質量％であり、１３質量％であり、１５質量％であり、１８質量％であり、２０質量％であり、２２質量％であり、２５質量％であり、３０質量％である。好ましい含有量の上限値は、３０質量％であり、２８質量％であり、２５質量％であり、２３質量％であり、２０質量％であり、１８質量％であり、１５質量％であり、１３質量％であり、１０質量％であり、８質量％であり、５質量％である。
【０１２９】
本発明の組成物の粘度を低く保ち、応答速度が速い組成物が必要な場合は上記の下限値を低めに、上限値を低めにすることが好ましい。さらに、本発明の組成物のＴｎｉを高く保ち、温度安定性の良い組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０１３０】
さらに、一般式（Ｍ−１）で表される化合物は、具体的には式（Ｍ−１．１）から式（Ｍ−１．４）で表される化合物であることが好ましく、式（Ｍ−１．１）又は式（Ｍ−１．２）で表される化合物が好ましく、式（Ｍ−１．２）で表される化合物がさらに好ましい。また、式（Ｍ−１．１）又は式（Ｍ−１．２）で表される化合物を同時に使用することも好ましい。
【０１３１】
【化３０】
0006008065.tif 000031
【０１３２】
本発明の組成物の総量に対しての式（Ｍ−１．１）で表される化合物の好ましい含有量の下限値は、１質量％であり、２質量％であり、５質量％であり、６質量％である。好ましい含有量の上限値は、１５質量％であり、１３質量％であり、１０質量％であり、８質量％であり、５質量％である。
【０１３３】
本発明の組成物の総量に対しての式（Ｍ−１．２）で表される化合物の好ましい含有量の下限値は、１質量％であり、２質量％であり、５質量％であり、６質量％である。好ましい含有量の上限値は、３０質量％であり、２５質量％であり、２３質量％であり、２０質量％であり、１８質量％であり、１５質量％であり、１３質量％であり、１０質量％であり、８質量％である。
【０１３４】
本発明の組成物の総量に対しての式（Ｍ−１．１）及び式（Ｍ−１．２）で表される化合物の合計の好ましい含有量の下限値は、１質量％であり、２質量％であり、５質量％であり、６質量％である。好ましい含有量の上限値は、３０質量％であり、２５質量％であり、２３質量％であり、２０質量％であり、１８質量％であり、１５質量％であり、１３質量％であり、１０質量％であり、８質量％である。
【０１３５】
さらに、一般式（Ｍ）で表される化合物は、例えば一般式（Ｍ−２）で表される化合物群から選ばれる化合物であることが好ましい。
【０１３６】
【化３１】
0006008065.tif 000032
【０１３７】
（式中、ＲＭ２１は炭素原子数１〜５のアルキル基、炭素原子数２〜５のアルケニル基又は炭素原子数１〜４のアルコキシ基を表し、ＸＭ２１及びＸＭ２２はそれぞれ独立して水素原子又はフッ素原子を表し、ＹＭ２１はフッ素原子、塩素原子又はＯＣＦ３を表す。）
本発明の組成物の総量に対しての式（Ｍ−１）で表される化合物の好ましい含有量の下限値は、１質量％であり、２質量％であり、５質量％であり、８質量％であり、１０質量％であり、１３質量％であり、１５質量％であり、１８質量％であり、２０質量％であり、２２質量％であり、２５質量％であり、３０質量％である。好ましい含有量の上限値は、３０質量％であり、２８質量％であり、２５質量％であり、２３質量％であり、２０質量％であり、１８質量％であり、１５質量％であり、１３質量％であり、１０質量％であり、８質量％であり、５質量％である。
【０１３８】
本発明の組成物の粘度を低く保ち、応答速度が速い組成物が必要な場合は上記の下限値を低めに、上限値を低めにすることが好ましい。さらに、本発明の組成物のＴｎｉを高く保ち、焼きつきの発生しにくい組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０１３９】
さらに、一般式（Ｍ−２）で表される化合物は、式（Ｍ−２．１）から式（Ｍ−２．５）で表される化合物であることが好ましく、式（Ｍ−２．３）又は／及び式（Ｍ−２．５）で表される化合物であることが好ましい。
【０１４０】
【化３２】
0006008065.tif 000033
【０１４１】
本発明の組成物の総量に対しての式（Ｍ−２．２）で表される化合物の好ましい含有量の下限値は、１質量％であり、２質量％であり、５質量％であり、６質量％である。好ましい含有量の上限値は、１５質量％であり、１３質量％であり、１０質量％であり、８質量％であり、５質量％である。
【０１４２】
本発明の組成物の総量に対しての式（Ｍ−２．３）で表される化合物の好ましい含有量の下限値は、１質量％であり、２質量％であり、５質量％であり、６質量％である。好ましい含有量の上限値は、３０質量％であり、２５質量％であり、２３質量％であり、２０質量％であり、１８質量％であり、１５質量％であり、１３質量％であり、１０質量％であり、８質量％である。
【０１４３】
本発明の組成物の総量に対しての式（Ｍ−２．５）で表される化合物の好ましい含有量の下限値は、１質量％であり、２質量％であり、５質量％であり、６質量％である。好ましい含有量の上限値は、３０質量％であり、２５質量％であり、２３質量％であり、２０質量％であり、１８質量％であり、１５質量％であり、１３質量％であり、１０質量％であり、８質量％である。
【０１４４】
本発明の組成物の総量に対しての式（Ｍ−２．２）、（Ｍ−２．３）及び式（Ｍ−２．５）で表される化合物の合計の好ましい含有量の下限値は、１質量％であり、２質量％であり、５質量％であり、６質量％である。好ましい含有量の上限値は、３０質量％であり、２５質量％であり、２３質量％であり、２０質量％であり、１８質量％であり、１５質量％であり、１３質量％であり、１０質量％であり、８質量％である。
【０１４５】
含有量は、本発明の組成物の総量に対して１質量％以上であることが好ましく、５質量％以上がより好ましく、８質量％以上がさらに好ましく、１０質量％以上がさらに好ましく、１４質量％以上がさらに好ましく、１６質量％以上が特に好ましい。また、低温での溶解性、転移温度、電気的な信頼性などを考慮して、最大比率を３０質量％以下にとどめることが好ましく、２５質量％以下がさらに好ましく、２２質量％以下がより好ましく、２０質量％未満が特に好ましい。
【０１４６】
本発明の組成物に使用される一般式（Ｍ）で表される化合物は、一般式（Ｍ−３）で表される化合物であることが好ましい。
【０１４７】
【化３３】
0006008065.tif 000034
【０１４８】
（式中、ＲＭ３１は炭素原子数１〜５のアルキル基、炭素原子数２〜５のアルケニル基又は炭素原子数１〜４のアルコキシ基を表し、ＸＭ３１からＸＭ３６はそれぞれ独立して水素原子又はフッ素原子を表し、ＹＭ３１はフッ素原子、塩素原子又はＯＣＦ３を表す。）
組み合わせることのできる化合物に特に制限は無いが、低温での溶解性、転移温度、電気的な信頼性、複屈折率などを考慮して１種から２種類以上組み合わせることが好ましい。
【０１４９】
一般式（Ｍ−３）で表される化合物の含有量は、低温での溶解性、転移温度、電気的な信頼性、複屈折率などの特性を考慮して実施形態ごとに上限値と下限値がある。
【０１５０】
本発明の組成物の総量に対しての式（Ｍ−３）で表される化合物の好ましい含有量の下限値は、１質量％であり、２質量％であり、４質量％であり、５質量％であり、８質量％であり、１０質量％であり、１３質量％であり、１５質量％であり、１８質量％であり、２０質量％である。好ましい含有量の上限値は、２０質量％であり、１８質量％であり、１５質量％であり、１３質量％であり、１０質量％であり、８質量％であり、５質量％である。
【０１５１】
さらに、本発明の組成物に使用される一般式（Ｍ−３）で表される化合物は、具体的には式（Ｍ−３．１）から式（Ｍ−３．４）で表される化合物であることが好ましく、中でも式（Ｍ−３．１）及び／又は式（Ｍ−３．２）で表される化合物を含有することが好ましい。
【０１５２】
【化３４】
0006008065.tif 000035
【０１５３】
本発明の組成物の総量に対しての式（Ｍ−３．１）で表される化合物の好ましい含有量の下限値は、１質量％であり、２質量％であり、４質量％であり、５質量％であり、８質量％であり、１０質量％であり、１３質量％であり、１５質量％であり、１８質量％であり、２０質量％である。好ましい含有量の上限値は、２０質量％であり、１８質量％であり、１５質量％であり、１３質量％であり、１０質量％であり、８質量％であり、５質量％である。
【０１５４】
本発明の組成物の総量に対しての式（Ｍ−３．２）で表される化合物の好ましい含有量の下限値は、１質量％であり、２質量％であり、４質量％であり、５質量％であり、８質量％であり、１０質量％であり、１３質量％であり、１５質量％であり、１８％であり、２０％である。好ましい含有量の上限値は、２０質量％であり、１８質量％であり、１５質量％であり、１３質量％であり、１０質量％であり、８質量％であり、５質量％である。
【０１５５】
本発明の組成物の総量に対しての式（Ｍ−３．１）及び式（Ｍ−３．２）で表される化合物の合計の好ましい含有量の下限値は、１質量％であり、２質量％であり、４質量％であり、５質量％であり、８質量％であり、１０質量％であり、１３質量％であり、１５質量％であり、１８質量％であり、２０質量％である。好ましい含有量の上限値は、２０％であり、１８質量％であり、１５質量％であり、１３質量％であり、１０質量％であり、８質量％であり、５質量％である。
【０１５６】
さらに、一般式（Ｍ）で表される化合物は、一般式（Ｍ−４）で表される群より選ばれる化合物であることが好ましい。
【０１５７】
【化３５】
0006008065.tif 000036
【０１５８】
（式中、ＲＭ４１は炭素原子数１〜５のアルキル基、炭素原子数２〜５のアルケニル基又は炭素原子数１〜４のアルコキシ基を表し、ＸＭ４１からＸＭ４８はそれぞれ独立してフッ素原子又は水素原子を表し、ＹＭ４１はフッ素原子、塩素原子又はＯＣＦ３を表す。）
組み合わせることのできる化合物に特に制限は無いが、低温での溶解性、転移温度、電気的な信頼性、複屈折率などを考慮して１種、２種又は３種類以上組み合わせることが好ましい。
【０１５９】
一般式（Ｍ−４）で表される化合物の含有量は、低温での溶解性、転移温度、電気的な信頼性、複屈折率などの特性を考慮して実施形態ごとに上限値と下限値がある。
【０１６０】
本発明の組成物の総量に対しての式（Ｍ−４）で表される化合物の好ましい含有量の下限値は、１質量％であり、２質量％であり、４質量％であり、５質量％であり、８質量％であり、１０質量％であり、１３質量％であり、１５質量％であり、１８質量％であり、２０質量％である。好ましい含有量の上限値は、３０質量％であり、２８質量％であり、２５質量％であり、２３質量％であり、２０質量％であり、１８質量％であり、１５質量％であり、１３質量％であり、１０質量％であり、８質量％であり、５質量％である。
【０１６１】
本発明の組成物が、セルギャップの小さい液晶表示素子用に用いられる場合は、一般式（Ｍ−４）で表される化合物の含有量を多めにすることが適している。駆動電圧の小さい液晶表示素子用に用いられる場合は、一般式（Ｍ−４）で表される化合物の含有量を多めにすることが適している。また、低温の環境で用いられる液晶表示素子用に用いられる場合は一般式（Ｍ−４）で表される化合物の含有量を少なめにすることが適している。応答速度の速い液晶表示素子に用いられる組成物である場合は、一般式（Ｍ−４）で表される化合物の含有量を少なめにすることが適している。
【０１６２】
さらに、本発明の組成物に使用される一般式（Ｍ−４）で表される化合物は、具体的には式（Ｍ−４．１）から式（Ｍ−４．４）で表される化合物であることが好ましく、中でも式（Ｍ−４．２）から式（Ｍ−４．４）で表される化合物を含有することが好ましく、式（Ｍ−４．２）で表される化合物を含有することがより好ましい。
【０１６３】
【化３６】
0006008065.tif 000037
【０１６４】
さらに、一般式（Ｍ）で表される化合物は、一般式（Ｍ−５）で表される化合物であることが好ましい。
【０１６５】
【化３７】
0006008065.tif 000038
【０１６６】
（式中、ＲＭ５１は炭素原子数１〜５のアルキル基、炭素原子数２〜５のアルケニル基又は炭素原子数１〜４のアルコキシ基を表し、ＸＭ５１及びＸＭ５２はそれぞれ独立して水素原子又はフッ素原子を表し、ＹＭ５１はフッ素原子、塩素原子又はＯＣＦ３を表す。）
組み合わせることのできる化合物の種類に制限は無いが、低温での溶解性、転移温度、電気的な信頼性、複屈折率などを考慮して、実施形態ごとに適宜組み合わせて使用する。例えば、本発明の一つの実施形態では１種類、別の実施形態では２種類、さらに別の実施形態では３種類、またさらに別の実施形態では４種類、またさらに別の実施形態では５種類、またさらに別の実施形態では６種類以上組み合わせる。
【０１６７】
本発明の組成物の総量に対しての式（Ｍ−５）で表される化合物の好ましい含有量の下限値は、１質量％であり、２質量％であり、５質量％であり、８質量％であり、１０質量％であり、１３質量％であり、１５質量％であり、１８質量％であり、２０質量％であり、２２質量％であり、２５質量％であり、３０質量％である。好ましい含有量の上限値は、５０質量％であり、４５質量％であり、４０質量％であり、３５質量％であり、３３質量％であり、３０質量％であり、２８質量％であり、２５質量％であり、２３質量％であり、２０質量％であり、１８質量％であり、１５質量％であり、１３質量％であり、１０質量％であり、８質量％であり、５質量％である。
【０１６８】
本発明の組成物の粘度を低く保ち、応答速度が速い組成物が必要な場合は上記の下限値を低めに、上限値を低めにすることが好ましい。さらに、本発明の組成物のＴｎｉを高く保ち、焼きつきの発生しにくい組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０１６９】
さらに、一般式（Ｍ−５）で表される化合物は、式（Ｍ−５．１）から式（Ｍ−５．４）で表される化合物であることが好ましく、式（Ｍ−５．１）から式（Ｍ−５．４）で表される化合物であることが好ましい。
【０１７０】
【化３８】
0006008065.tif 000039
【０１７１】
本発明の組成物の総量に対してのこれら化合物の好ましい含有量の下限値は、１質量％であり、２質量％であり、５質量％であり、８質量％であり、１０質量％であり、１３質量％であり、１５質量％である。好ましい含有量の上限値は、３０質量％であり、２８質量％であり、２５質量％であり、２３質量％であり、２０質量％であり、１８質量％であり、１５質量％であり、１３質量％であり、１０質量％であり、８質量％であり、５質量％である。
【０１７２】
さらに、一般式（Ｍ−５）で表される化合物は、式（Ｍ−５．１１）から式（Ｍ−５．１７）で表される化合物であることが好ましく、式（Ｍ−５．１１）、式（Ｍ−５．１３）及び式（Ｍ−５．１７）で表される化合物であることが好ましい。
【０１７３】
【化３９】
0006008065.tif 000040
【０１７４】
本発明の組成物の総量に対してのこれら化合物の好ましい含有量の下限値は、１質量％であり、２質量％であり、５質量％であり、８質量％であり、１０質量％であり、１３質量％であり、１５質量％である。好ましい含有量の上限値は、３０質量％であり、２８質量％であり、２５質量％であり、２３質量％であり、２０質量％であり、１８質量％であり、１５質量％であり、１３質量％であり、１０質量％であり、８質量％であり、５質量％である。
【０１７５】
さらに、一般式（Ｍ−５）で表される化合物は、式（Ｍ−５．２１）から式（Ｍ−５．２８）で表される化合物であることが好ましく、式（Ｍ−５．２１）、式（Ｍ−５．２２）、式（Ｍ−５．２３）及び式（Ｍ−５．２５）で表される化合物であることが好ましい。
【０１７６】
【化４０】
0006008065.tif 000041
【０１７７】
本発明の組成物の総量に対してのこれら化合物の好ましい含有量の下限値は、１質量％であり、２質量％であり、５質量％であり、８質量％であり、１０質量％であり、１３質量％であり、１５質量％であり、１８質量％であり、２０質量％であり、２２質量％であり、２５質量％であり、３０質量％である。好ましい含有量の上限値は、４０質量％であり、３５質量％であり、３３質量％であり、３０質量％であり、２８質量％であり、２５質量％であり、２３質量％であり、２０質量％であり、１８質量％であり、１５質量％であり、１３質量％であり、１０質量％であり、８質量％であり、５質量％である。
【０１７８】
さらに、一般式（Ｍ）で表される化合物は、一般式（Ｍ−６）で表される化合物であることが好ましい。
【０１７９】
【化４１】
0006008065.tif 000042
【０１８０】
（式中、ＲＭ６１は炭素原子数１〜５のアルキル基、炭素原子数２〜５のアルケニル基又は炭素原子数１〜４のアルコキシ基を表し、ＸＭ６１からＸＭ６４はそれぞれ独立してフッ素原子又は水素原子を表し、ＹＭ６１はフッ素原子、塩素原子又はＯＣＦ３を表す。）
組み合わせることのできる化合物の種類に制限は無いが、低温での溶解性、転移温度、電気的な信頼性、複屈折率などを考慮して実施形態ごとに適宜組み合わせる。
【０１８１】
本発明の組成物の総量に対しての式（Ｍ−６）で表される化合物の好ましい含有量の下限値は、１質量％であり、２質量％であり、４質量％であり、５質量％であり、８質量％であり、１０質量％であり、１３質量％であり、１５質量％であり、１８質量％であり、２０質量％である。好ましい含有量の上限値は、３０質量％であり、２８質量％であり、２５質量％であり、２３質量％であり、２０質量％であり、１８質量％であり、１５質量％であり、１３％であり、１０質量％であり、８質量％であり、５質量％である。
【０１８２】
本発明の組成物が、駆動電圧の小さい液晶表示素子用に用いられる場合は、一般式（Ｍ−６）で表される化合物の含有量を多めにすることが適している。また応答速度の速い液晶表示素子に用いられる組成物である場合は、一般式（Ｍ−６）で表される化合物の含有量を少なめにすることが適している。
【０１８３】
さらに、一般式（Ｍ−６）で表される化合物は具体的には式（Ｍ−６．１）から式（Ｍ−６．４）で表される化合物であることが好ましく、中でも式（Ｍ−６．２）及び式（Ｍ−６．４）で表される化合物を含有することが好ましい。
【０１８４】
【化４２】
0006008065.tif 000043
【０１８５】
本発明の組成物の総量に対してのこれら化合物の好ましい含有量の下限値は、１質量％であり、２質量％であり、４質量％であり、５質量％であり、８質量％であり、１０質量％であり、１３質量％であり、１５質量％であり、１８質量％であり、２０質量％である。好ましい含有量の上限値は、３０質量％であり、２８質量％であり、２５質量％であり、２３質量％であり、２０質量％であり、１８質量％であり、１５質量％であり、１３質量％であり、１０質量％であり、８質量％であり、５質量％である。
【０１８６】
さらに、一般式（Ｍ−６）で表される化合物は具体的には式（Ｍ−６．１１）から式（Ｍ−６．１４）で表される化合物であることが好ましく、中でも式（Ｍ−６．１２）及び式（Ｍ−６．１４）で表される化合物を含有することが好ましい。
【０１８７】
【化４３】
0006008065.tif 000044
【０１８８】
本発明の組成物の総量に対してのこれら化合物の好ましい含有量の下限値は、１質量％であり、２質量％であり、４質量％であり、５質量％であり、８質量％であり、１０質量％であり、１３質量％であり、１５質量％であり、１８質量％であり、２０質量％である。好ましい含有量の上限値は、３０質量％であり、２８質量％であり、２５質量％であり、２３質量％であり、２０質量％であり、１８質量％であり、１５質量％であり、１３質量％であり、１０質量％であり、８質量％であり、５質量％である。
【０１８９】
さらに、一般式（Ｍ−６）で表される化合物は具体的には式（Ｍ−６．２１）から式（Ｍ−６．２４）で表される化合物であることが好ましく、中でも式（Ｍ−６．２１）、式（Ｍ−６．２２）及び式（Ｍ−６．２４）で表される化合物を含有することが好ましい。
【０１９０】
【化４４】
0006008065.tif 000045
【０１９１】
本発明の組成物の総量に対してのこれら化合物の好ましい含有量の下限値は、１質量％であり、２質量％であり、４質量％であり、５質量％であり、８質量％であり、１０質量％であり、１３質量％であり、１５質量％であり、１８質量％であり、２０質量％である。好ましい含有量の上限値は、３０質量％であり、２８質量％であり、２５質量％であり、２３質量％であり、２０質量％であり、１８質量％であり、１５質量％であり、１３質量％であり、１０質量％であり、８質量％であり、５質量％である。
【０１９２】
さらに、一般式（Ｍ−６）で表される化合物は具体的には式（Ｍ−６．３１）から式（Ｍ−６．３４）で表される化合物が好ましい。中でも式（Ｍ−６．３１）及び式（Ｍ−６．３２）で表される化合物を含有することが好ましい。
【０１９３】
【化４５】
0006008065.tif 000046
【０１９４】
本発明の組成物の総量に対してのこれら化合物の好ましい含有量の下限値は、１質量％であり、２質量％であり、４質量％であり、５質量％であり、８質量％であり、１０質量％であり、１３質量％であり、１５質量％であり、１８質量％であり、２０％である。好ましい含有量の上限値は、３０質量％であり、２８質量％であり、２５質量％であり、２３質量％であり、２０質量％であり、１８質量％であり、１５質量％であり、１３質量％であり、１０質量％であり、８質量％であり、５質量％である。
【０１９５】
さらに、一般式（Ｍ−６）で表される化合物は具体的には式（Ｍ−６．４１）から式（Ｍ−６．４４）で表される化合物であることが好ましく、中でも式（Ｍ−６．４２）で表される化合物を含有することが好ましい。
【０１９６】
【化４６】
0006008065.tif 000047
【０１９７】
本発明の組成物の総量に対してのこれら化合物の好ましい含有量の下限値は、１質量％であり、２質量％であり、４質量％であり、５質量％であり、８質量％であり、１０質量％であり、１３質量％であり、１５質量％であり、１８質量％であり、２０質量％である。好ましい含有量の上限値は、３０質量％であり、２８質量％であり、２５質量％であり、２３質量％であり、２０質量％であり、１８質量％であり、１５質量％であり、１３質量％であり、１０質量％であり、８質量％であり、５質量％である。
【０１９８】
更に、一般式（Ｍ）で表される化合物は、一般式（Ｍ−７）で表される化合物群から選ばれる化合物であることが好ましい。
【０１９９】
【化４７】
0006008065.tif 000048
【０２００】
（式中、ＸＭ７１からＸＭ７６はそれぞれ独立してフッ素原子又は水素原子を表し、ＲＭ７１は炭素原子数１〜５のアルキル基、炭素原子数２〜５のアルケニル基又は炭素原子数１〜４のアルコキシ基を表し、ＹＭ７１はフッ素原子又はＯＣＦ３を表す。）
組み合わせることができる化合物の種類に特に制限は無いが、これらの化合物の中から１種〜２種類含有することが好ましく、１種〜３種類含有することがより好ましく、１種〜４種類含有することが更に好ましい。
【０２０１】
一般式（Ｍ−７）で表される化合物の含有量は、低温での溶解性、転移温度、電気的な信頼性、複屈折率などの特性を考慮して実施形態ごとに上限値と下限値がある。
【０２０２】
本発明の組成物の総量に対しての式（Ｍ−７）で表される化合物の好ましい含有量の下限値は、１質量％であり、２質量％であり、４質量％であり、５質量％であり、８質量％であり、１０質量％であり、１３質量％であり、１５質量％であり、１８質量％であり、２０質量％である。好ましい含有量の上限値は、３０質量％であり、２８質量％であり、２５質量％であり、２３質量％であり、２０質量％であり、１８質量％であり、１５質量％であり、１３質量％であり、１０質量％であり、８質量％であり、５質量％である。
【０２０３】
本発明の組成物が、セルギャップの小さい液晶表示素子用に用いられる場合は、一般式（Ｍ−７）で表される化合物の含有量を多めにすることが適している。駆動電圧の小さい液晶表示素子用に用いられる場合は、一般式（Ｍ−７）で表される化合物の含有量を多めにすることが適している。また、低温の環境で用いられる液晶表示素子用に用いられる場合は一般式（Ｍ−７）で表される化合物の含有量を少なめにすることが適している。応答速度の速い液晶表示素子に用いられる組成物である場合は、一般式（Ｍ−７）で表される化合物の含有量を少なめにすることが適している。
【０２０４】
さらに、一般式（Ｍ−７）で表される化合物は、式（Ｍ−７．１）から式（Ｍ−７．４）で表される化合物であることが好ましく、式（Ｍ−７．２）で表される化合物であることが好ましい。
【０２０５】
【化４８】
0006008065.tif 000049
【０２０６】
本発明の組成物の総量に対してのこれら化合物の好ましい含有量の下限値は、１質量％であり、２質量％であり、４質量％であり、５質量％であり、８質量％であり、１０質量％であり、１３質量％であり、１５質量％であり、１８質量％であり、２０質量％である。好ましい含有量の上限値は、３０質量％であり、２８質量％であり、２５質量％であり、２３質量％であり、２０質量％であり、１８質量％であり、１５質量％であり、１３質量％であり、１０質量％であり、８質量％であり、５質量％である。
【０２０７】
さらに、一般式（Ｍ−７）で表される化合物は、式（Ｍ−７．１１）から式（Ｍ−７．１４）で表される化合物であることが好ましく、式（Ｍ−７．１１）及び式（Ｍ−７．１２）で表される化合物であることが好ましい。
【０２０８】
【化４９】
0006008065.tif 000050
【０２０９】
本発明の組成物の総量に対してのこれら化合物の好ましい含有量の下限値は、１質量％であり、２質量％であり、４質量％であり、５質量％であり、８質量％であり、１０質量％であり、１３質量％であり、１５質量％であり、１８質量％であり、２０質量％である。好ましい含有量の上限値は、３０質量％であり、２８質量％であり、２５質量％であり、２３質量％であり、２０質量％であり、１８質量％であり、１５質量％であり、１３質量％であり、１０質量％であり、８質量％であり、５質量％である。
【０２１０】
さらに、一般式（Ｍ−７）で表される化合物は、式（Ｍ−７．２１）から式（Ｍ−７．２４）で表される化合物であることが好ましく、式（Ｍ−７．２１）及び式（Ｍ−７．２２）で表される化合物であることが好ましい。
【０２１１】
【化５０】
0006008065.tif 000051
【０２１２】
本発明の組成物の総量に対してのこれら化合物の好ましい含有量の下限値は、１質量％であり、２質量％であり、４質量％であり、５質量％であり、８質量％であり、１０質量％であり、１３質量％であり、１５質量％であり、１８質量％であり、２０質量％である。好ましい含有量の上限値は、３０質量％であり、２８質量％であり、２５質量％であり、２３質量％であり、２０質量％であり、１８質量％であり、１５質量％であり、１３質量％であり、１０質量％であり、８質量％であり、５質量％である。
【０２１３】
さらに、一般式（Ｍ）で表される化合物は、一般式（Ｍ−８）で表される化合物であることが好ましい。
【０２１４】
【化５１】
0006008065.tif 000052
【０２１５】
（式中、ＸＭ８１からＸＭ８４はそれぞれ独立してフッ素原子又は水素原子を表し、ＹＭ８１はフッ素原子、塩素原子又は−ＯＣＦ３を表し、ＲＭ８１は炭素原子数１〜５のアルキル基、炭素原子数２〜５のアルケニル基又は炭素原子数１〜４のアルコキシ基を表し、ＡＭ８１及びＡＭ８２はそれぞれ独立して、１，４−シクロヘキシレン基、１,４-フェニレン基又は
【０２１６】
【化５２】
0006008065.tif 000053
【０２１７】
【化５３】
0006008065.tif 000054
【０２１８】
【化５４】
0006008065.tif 000055
【０２１９】
を表すが、１,４-フェニレン基上の水素原子はフッ素原子によって置換されていてもよい。）
本発明の組成物の総量に対しての一般式（Ｍ−８）で表される化合物の好ましい含有量の下限値は、１質量％であり、２質量％であり、４質量％であり、５質量％であり、８質量％であり、１０質量％であり、１３質量％であり、１５質量％であり、１８質量％であり、２０質量％である。好ましい含有量の上限値は、３０質量％であり、２８％であり、２５質量％であり、２３質量％であり、２０質量％であり、１８質量％であり、１５質量％であり、１３質量％であり、１０質量％であり、８質量％であり、５質量％である。
【０２２０】
本発明の組成物の粘度を低く保ち、応答速度が速い組成物が必要な場合は上記の下限値を低めに、上限値を低めにすることが好ましい。さらに、焼き付きの発生しにくい組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０２２１】
さらに、本発明の組成物に使用される一般式（Ｍ−８）で表される化合物は、具体的には式（Ｍ−８．１）から式（Ｍ−８．４）で表される化合物であることが好ましく、中でも式（Ｍ−８．１）及び式（Ｍ−８．２）で表される化合物を含有することが好ましい。
【０２２２】
【化５５】
0006008065.tif 000056
【０２２３】
本発明の組成物の総量に対してのこれら化合物の好ましい含有量の下限値は、１質量％であり、２質量％であり、４質量％であり、５質量％であり、８質量％であり、１０質量％であり、１３質量％であり、１５質量％であり、１８質量％であり、２０質量％である。好ましい含有量の上限値は、３０質量％であり、２８質量％であり、２５質量％であり、２３質量％であり、２０質量％であり、１８質量％であり、１５質量％であり、１３質量％であり、１０質量％であり、８質量％であり、５質量％である。
【０２２４】
さらに、本発明の組成物に使用される一般式（Ｍ−８）で表される化合物は、具体的には式（Ｍ−８．１１）から式（Ｍ−８．１４）で表される化合物であることが好ましく、中でも式（Ｍ−８．１２）で表される化合物を含有することが好ましい。
【０２２５】
【化５６】
0006008065.tif 000057
【０２２６】
本発明の組成物の総量に対してのこれら化合物の好ましい含有量の下限値は、１質量％であり、２質量％であり、４質量％であり、５質量％であり、８質量％であり、１０質量％であり、１３質量％であり、１５質量％であり、１８質量％であり、２０質量％である。好ましい含有量の上限値は、３０質量％であり、２８質量％であり、２５質量％であり、２３質量％であり、２０質量％であり、１８％であり、１５質量％であり、１３質量％であり、１０質量％であり、８質量％であり、５質量％である。
【０２２７】
さらに、本発明の組成物に使用される一般式（Ｍ−８）で表される化合物は、具体的には式（Ｍ−８．２１）から式（Ｍ−８．２４）で表される化合物であることが好ましく、中でも式（Ｍ−８．２２）で表される化合物を含有することが好ましい。
【０２２８】
【化５７】
0006008065.tif 000058
【０２２９】
本発明の組成物の総量に対してのこれら化合物の好ましい含有量の下限値は、１質量％であり、２質量％であり、４質量％であり、５質量％であり、８質量％であり、１０質量％であり、１３質量％であり、１５質量％であり、１８％であり、２０％である。好ましい含有量の上限値は、３０質量％であり、２８質量％であり、２５質量％であり、２３質量％であり、２０質量％であり、１８質量％であり、１５質量％であり、１３質量％であり、１０質量％であり、８質量％であり、５質量％である。
【０２３０】
さらに、本発明の組成物に使用される一般式（Ｍ−８）で表される化合物は、具体的には式（Ｍ−８．３１）から式（Ｍ−８．３４）で表される化合物であることが好ましく、中でも式（Ｍ−８．３２）で表される化合物を含有することが好ましい。
【０２３１】
【化５８】
0006008065.tif 000059
【０２３２】
本発明の組成物の総量に対してのこれら化合物の好ましい含有量の下限値は、１％であり、２％であり、４％であり、５質量％であり、８質量％であり、１０質量％であり、１３質量％であり、１５質量％であり、１８質量％であり、２０質量％である。好ましい含有量の上限値は、３０質量％であり、２８質量％であり、２５質量％であり、２３質量％であり、２０質量％であり、１８質量％であり、１５質量％であり、１３質量％であり、１０質量％であり、８質量％であり、５質量％である。
【０２３３】
さらに、本発明の組成物に使用される一般式（Ｍ−８）で表される化合物は、具体的には式（Ｍ−８．４１）から式（Ｍ−８．４４）で表される化合物であることが好ましく、中でも式（Ｍ−８．４２）で表される化合物を含有することが好ましい。
【０２３４】
【化５９】
0006008065.tif 000060
【０２３５】
本発明の組成物の総量に対してのこれら化合物の好ましい含有量の下限値は、１質量％であり、２質量％であり、４質量％であり、５質量％であり、８質量％であり、１０質量％であり、１３質量％であり、１５質量％であり、１８質量％であり、２０質量％である。好ましい含有量の上限値は、３０質量％であり、２８質量％であり、２５質量％であり、２３質量％であり、２０質量％であり、１８質量％であり、１５質量％であり、１３質量％であり、１０質量％であり、８質量％であり、５質量％である。
【０２３６】
さらに、本発明の組成物に使用される一般式（Ｍ−８）で表される化合物は、具体的には式（Ｍ−８．５１）から式（Ｍ−８．５４）で表される化合物であることが好ましく、中でも式（Ｍ−８．５２）で表される化合物を含有することが好ましい。
【０２３７】
【化６０】
0006008065.tif 000061
【０２３８】
本発明の組成物の総量に対してのこれら化合物の好ましい含有量の下限値は、１質量％であり、２質量％であり、４質量％であり、５質量％であり、８質量％であり、１０質量％であり、１３質量％であり、１５質量％であり、１８質量％であり、２０質量％である。好ましい含有量の上限値は、３０質量％であり、２８質量％であり、２５質量％であり、２３質量％であり、２０質量％であり、１８質量％であり、１５質量％であり、１３質量％であり、１０質量％であり、８質量％であり、５質量％である。
【０２３９】
本発明の液晶組成物は、一般式（ＶＩＩＩ−ａ）、一般式（ＶＩＩＩ−ｃ）又は一般式（ＶＩＩＩ−ｄ）で表される化合物を１種又は２種以上含有することもできる。
【０２４０】
【化６１】
0006008065.tif 000062
【０２４１】
【化６２】
0006008065.tif 000063
【０２４２】
【化６３】
0006008065.tif 000064
【０２４３】
式中、Ｒ５１及びＲ５２は、それぞれ独立的に炭素原子数１から５のアルキル基、炭素原子数２から５のアルケニル基又は炭素原子数１から５のアルコキシ基を表し、Ｘ５１及びＸ５２はそれぞれ独立的にフッ素原子又は水素原子を表し、Ｘ５１及びＸ５２の少なくとも一つはフッ素原子である。
【０２４４】
本発明の液晶組成物は、一般式（Ｖ−９．１）から一般式（Ｖ−９．３）で表される化合物を１種又は２種以上含有しても良い。
【０２４５】
【化６４】
0006008065.tif 000065
【０２４６】
本発明の液晶組成物は、式（Ｉ−１）、式（ＩＩ）、一般式（ＩＩＩ−Ａ１）及び一般式（ＩＶ−Ｆ）の化合物を同時に含有することが好ましく、式（Ｉ−１）、式（ＩＩ）、一般式（ＩＩＩ−Ａ３）及び一般式（ＩＶ−Ｆ）の化合物を同時に含有することが好ましく、式（Ｉ−１）、式（ＩＩ）、一般式（ＩＩＩ−Ａ４）及び一般式（ＩＶ−Ｆ）の化合物を同時に含有することが好ましく、式（Ｉ−１）、式（ＩＩ）、一般式（ＩＩＩ−Ｂ１）及び一般式（ＩＶ−Ｆ）の化合物を同時に含有することが好ましく、式（Ｉ−１）、式（ＩＩ）、一般式（ＩＩＩ−Ｂ３）及び一般式（ＩＶ−Ｆ）の化合物を同時に含有することが好ましく、式（Ｉ−１）、式（ＩＩ）、一般式（ＩＩＩ−Ｂ４）及び一般式（ＩＶ−Ｆ）の化合物を同時に含有することが好ましく、式（Ｉ−１）、式（ＩＩ）、一般式（ＩＩＩ−Ｂ５）及び一般式（ＩＶ−Ｆ）の化合物を同時に含有することが好ましい。この場合、一般式（Ｉ−１）で表される重合性化合物を、該一般式（Ｉ−１）で表される化合物及び上記同時に含有することが好ましい化合物の合計含有量に対し、０．０１質量％以上５．００質量％以下含有することが好ましく、その下限としては０．０２質量％が好ましく、０．０３質量％が好ましく、０．０４質量％が好ましく、０．０５質量％が好ましく、０．０６質量％が好ましく、０．０７質量％が好ましく、０．０８質量％が好ましく、０．０９質量％が好ましく、０．１０質量％が好ましく、０．１５質量％が好ましく、０．２０質量％が好ましく、０．２５質量％が更に好ましく、０．３０質量％が更に好ましく、その上限としては、４．５０質量％が好ましく、４．００質量％が好ましく、３．５０質量％が好ましく、３．００質量％が好ましく、２．５０質量％が好ましく、２．００質量％が好ましく、１．５０質量％が好ましく、１．００質量％が好ましく、０．９０質量％が好ましく、０．８０質量％が好ましく、０．７０質量％が好ましく、０．６０質量％が更に好ましく、０．５５質量％が更に好ましく、０．５０質量％が更に好ましく、０．４５質量％が更に好ましく、０．４０質量％が更に好ましい。
【０２４７】
本発明の液晶組成物は、式（Ｉ−１）、式（ＩＩ）、一般式（ＩＩＩ−Ａ１）、一般式（ＩＩＩ−Ｂ１）及び一般式（ＩＶ−Ｆ）の化合物を同時に含有することが更に好ましく、式（Ｉ−１）、式（ＩＩ）、一般式（ＩＩＩ−Ａ３）、一般式（ＩＩＩ−Ｂ５）及び一般式（ＩＶ−Ｆ）の化合物を同時に含有することが更に好ましく、式（Ｉ−１）、式（ＩＩ）、一般式（ＩＩＩ−Ａ１）、一般式（ＩＩＩ−Ｂ４）及び一般式（ＩＶ−Ｆ）の化合物を同時に含有することが更に好ましく、式（Ｉ−１）、式（ＩＩ）、一般式（ＩＩＩ−Ａ１）、一般式（ＩＩＩ−Ｂ５）及び一般式（ＩＶ−Ｆ）の化合物を同時に含有することが更に好ましい。この場合、一般式（Ｉ−１）で表される重合性化合物を、該一般式（Ｉ−１）で表される化合物及び上記同時に含有することが好ましい化合物の合計含有量に対し、０．０１質量％以上５．００質量％以下含有することが好ましく、その下限としては０．０２質量％が好ましく、０．０３質量％が好ましく、０．０４質量％が好ましく、０．０５質量％が好ましく、０．０６質量％が好ましく、０．０７質量％が好ましく、０．０８質量％が好ましく、０．０９質量％が好ましく、０．１０質量％が好ましく、０．１５質量％が好ましく、０．２０質量％が好ましく、０．２５質量％が更に好ましく、０．３０質量％が更に好ましく、その上限としては、４．５０質量％が好ましく、４．００質量％が好ましく、３．５０質量％が好ましく、３．００質量％が好ましく、２．５０質量％が好ましく、２．００質量％が好ましく、１．５０質量％が好ましく、１．００質量％が好ましく、０．９０質量％が好ましく、０．８０質量％が好ましく、０．７０質量％が好ましく、０．６０質量％が更に好ましく、０．５５質量％が更に好ましく、０．５０質量％が更に好ましく、０．４５質量％が更に好ましく、０．４０質量％が更に好ましい。
【０２４８】
本発明の液晶組成物は、式（Ｉ−１）、式（ＩＩ）、一般式（ＩＩＩ−Ａ１）及び一般式（ＩＶ−Ｈ）の化合物を同時に含有することが好ましく、式（Ｉ−１）、式（ＩＩ）、一般式（ＩＩＩ−Ａ３）及び一般式（ＩＶ−Ｈ）の化合物を同時に含有することが好ましく、式（Ｉ−１）、式（ＩＩ）、一般式（ＩＩＩ−Ａ４）及び一般式（ＩＶ−Ｈ）の化合物を同時に含有することが好ましく、式（Ｉ−１）、式（ＩＩ）、一般式（ＩＩＩ−Ｂ１）及び一般式（ＩＶ−Ｈ）の化合物を同時に含有することが好ましく、式（Ｉ−１）、式（ＩＩ）、一般式（ＩＩＩ−Ｂ３）及び一般式（ＩＶ−Ｈ）の化合物を同時に含有することが好ましく、式（Ｉ−１）、式（ＩＩ）、一般式（ＩＩＩ−Ｂ４）及び一般式（ＩＶ−Ｈ）の化合物を同時に含有することが好ましく、式（Ｉ−１）、式（ＩＩ）、一般式（ＩＩＩ−Ｂ５）及び一般式（ＩＶ−Ｈ）の化合物を同時に含有することが好ましい。この場合、一般式（Ｉ−１）で表される重合性化合物を、該一般式（Ｉ−１）で表される化合物及び上記同時に含有することが好ましい化合物の合計含有量に対し、０．０１質量％以上５．００質量％以下含有することが好ましく、その下限としては０．０２質量％が好ましく、０．０３質量％が好ましく、０．０４質量％が好ましく、０．０５質量％が好ましく、０．０６質量％が好ましく、０．０７質量％が好ましく、０．０８質量％が好ましく、０．０９質量％が好ましく、０．１０質量％が好ましく、０．１５質量％が好ましく、０．２０質量％が好ましく、０．２５質量％が更に好ましく、０．３０質量％が更に好ましく、その上限としては、４．５０質量％が好ましく、４．００質量％が好ましく、３．５０質量％が好ましく、３．００質量％が好ましく、２．５０質量％が好ましく、２．００質量％が好ましく、１．５０質量％が好ましく、１．００質量％が好ましく、０．９０質量％が好ましく、０．８０質量％が好ましく、０．７０質量％が好ましく、０．６０質量％が更に好ましく、０．５５質量％が更に好ましく、０．５０質量％が更に好ましく、０．４５質量％が更に好ましく、０．４０質量％が更に好ましい。
【０２４９】
本発明の液晶組成物は、式（Ｉ−１）、式（ＩＩ）、一般式（ＩＩＩ−Ａ１）、一般式（ＩＩＩ−Ｂ１）及び一般式（ＩＶ−Ｈ）の化合物を同時に含有することが更に好ましく、式（Ｉ−１）、式（ＩＩ）、一般式（ＩＩＩ−Ａ３）、一般式（ＩＩＩ−Ｂ５）及び一般式（ＩＶ−Ｈ）の化合物を同時に含有することが更に好ましく、式（Ｉ−１）、式（ＩＩ）、一般式（ＩＩＩ−Ａ１）、一般式（ＩＩＩ−Ｂ４）及び一般式（ＩＶ−Ｈ）の化合物を同時に含有することが更に好ましく、式（Ｉ−１）、式（ＩＩ）、一般式（ＩＩＩ−Ａ１）、一般式（ＩＩＩ−Ｂ５）及び一般式（ＩＶ−Ｈ）の化合物を同時に含有することが更に好ましい。この場合、一般式（Ｉ−１）で表される重合性化合物を、該一般式（Ｉ−１）で表される化合物及び上記同時に含有することが好ましい化合物の合計含有量に対し、０．０１質量％以上５．００質量％以下含有することが好ましく、その下限としては０．０２質量％が好ましく、０．０３質量％が好ましく、０．０４質量％が好ましく、０．０５質量％が好ましく、０．０６質量％が好ましく、０．０７質量％が好ましく、０．０８質量％が好ましく、０．０９質量％が好ましく、０．１０質量％が好ましく、０．１５質量％が好ましく、０．２０質量％が好ましく、０．２５質量％が更に好ましく、０．３０質量％が更に好ましく、その上限としては、４．５０質量％が好ましく、４．００質量％が好ましく、３．５０質量％が好ましく、３．００質量％が好ましく、２．５０質量％が好ましく、２．００質量％が好ましく、１．５０質量％が好ましく、１．００質量％が好ましく、０．９０質量％が好ましく、０．８０質量％が好ましく、０．７０質量％が好ましく、０．６０質量％が更に好ましく、０．５５質量％が更に好ましく、０．５０質量％が更に好ましく、０．４５質量％が更に好ましく、０．４０質量％が更に好ましい。
本発明の液晶組成物は、式（Ｉ−１）、式（ＩＩ）、一般式（ＩＩＩ−Ａ１）及び一般式（ＩＶ−Ｉ）の化合物を同時に含有することが好ましく、式（Ｉ−１）、式（ＩＩ）、一般式（ＩＩＩ−Ａ３）及び一般式（ＩＶ−Ｉ）の化合物を同時に含有することが好ましく、式（Ｉ−１）、式（ＩＩ）、一般式（ＩＩＩ−Ａ４）及び一般式（ＩＶ−Ｉ）の化合物を同時に含有することが好ましく、式（Ｉ−１）、式（ＩＩ）、一般式（ＩＩＩ−Ｂ１）及び一般式（ＩＶ−Ｉ）の化合物を同時に含有することが好ましく、式（Ｉ−１）、式（ＩＩ）、一般式（ＩＩＩ−Ｂ３）及び一般式（ＩＶ−Ｉ）の化合物を同時に含有することが好ましく、式（Ｉ−１）、式（ＩＩ）、一般式（ＩＩＩ−Ｂ４）及び一般式（ＩＶ−Ｉ）の化合物を同時に含有することが好ましく、式（Ｉ−１）、式（ＩＩ）、一般式（ＩＩＩ−Ｂ５）及び一般式（ＩＶ−Ｉ）の化合物を同時に含有することが好ましい。この場合、一般式（Ｉ−１）で表される重合性化合物を、該一般式（Ｉ−１）で表される化合物及び上記同時に含有することが好ましい化合物の合計含有量に対し、０．０１質量％以上５．００質量％以下含有することが好ましく、その下限としては０．０２質量％が好ましく、０．０３質量％が好ましく、０．０４質量％が好ましく、０．０５質量％が好ましく、０．０６質量％が好ましく、０．０７質量％が好ましく、０．０８質量％が好ましく、０．０９質量％が好ましく、０．１０質量％が好ましく、０．１５質量％が好ましく、０．２０質量％が好ましく、０．２５質量％が更に好ましく、０．３０質量％が更に好ましく、その上限としては、４．５０質量％が好ましく、４．００質量％が好ましく、３．５０質量％が好ましく、３．００質量％が好ましく、２．５０質量％が好ましく、２．００質量％が好ましく、１．５０質量％が好ましく、１．００質量％が好ましく、０．９０質量％が好ましく、０．８０質量％が好ましく、０．７０質量％が好ましく、０．６０質量％が更に好ましく、０．５５質量％が更に好ましく、０．５０質量％が更に好ましく、０．４５質量％が更に好ましく、０．４０質量％が更に好ましい。
本発明の液晶組成物は、式（Ｉ−１）、式（ＩＩ）、一般式（ＩＩＩ−Ａ１）、一般式（ＩＩＩ−Ｂ１）及び一般式（ＩＶ−Ｉ）の化合物を同時に含有することが更に好ましく、式（Ｉ−１）、式（ＩＩ）、一般式（ＩＩＩ−Ａ３）、一般式（ＩＩＩ−Ｂ５）及び一般式（ＩＶ−Ｉ）の化合物を同時に含有することが更に好ましく、式（Ｉ−１）、式（ＩＩ）、一般式（ＩＩＩ−Ａ１）、一般式（ＩＩＩ−Ｂ４）及び一般式（ＩＶ−Ｉ）の化合物を同時に含有することが更に好ましく、式（Ｉ−１）、式（ＩＩ）、一般式（ＩＩＩ−Ａ１）、一般式（ＩＩＩ−Ｂ５）及び一般式（ＩＶ−Ｉ）の化合物を同時に含有することが更に好ましい。この場合、一般式（Ｉ−１）で表される重合性化合物を、該一般式（Ｉ−１）で表される化合物及び上記同時に含有することが好ましい化合物の合計含有量に対し、０．０１質量％以上５．００質量％以下含有することが好ましく、その下限としては０．０２質量％が好ましく、０．０３質量％が好ましく、０．０４質量％が好ましく、０．０５質量％が好ましく、０．０６質量％が好ましく、０．０７質量％が好ましく、０．０８質量％が好ましく、０．０９質量％が好ましく、０．１０質量％が好ましく、０．１５質量％が好ましく、０．２０質量％が好ましく、０．２５質量％が更に好ましく、０．３０質量％が更に好ましく、その上限としては、４．５０質量％が好ましく、４．００質量％が好ましく、３．５０質量％が好ましく、３．００質量％が好ましく、２．５０質量％が好ましく、２．００質量％が好ましく、１．５０質量％が好ましく、１．００質量％が好ましく、０．９０質量％が好ましく、０．８０質量％が好ましく、０．７０質量％が好ましく、０．６０質量％が更に好ましく、０．５５質量％が更に好ましく、０．５０質量％が更に好ましく、０．４５質量％が更に好ましく、０．４０質量％が更に好ましい。
【０２５０】
本発明の液晶組成物は、一般式（Ｉ−１）で表される重合性化合物を含有するが、その他の重合性化合物を併用しても良い。その場合、一般式（Ｉ−４１）及び一般式（Ｉ―４２）
【０２５１】
【化６５】
0006008065.tif 000066
【０２５２】
で表される重合性化合物が好ましい。但し、一般式（Ｉ−１）で表される化合物を除く。
【０２５３】
式中、Ｒ１０７は、Ｐ１０７−Ｓ１０７−を表し、Ｒ１１０は、Ｐ１１０−Ｓ１１０−を表し、Ｐ１０７及びＰ１１０は、それぞれ独立的に上記式（Ｒ−１）から式（Ｒ−１５）のいずれかを表し、Ｓ１０７及びＳ１１０は、それぞれ独立的に単結合又は炭素数１〜１５のアルキレン基を表し、該アルキレン基中の１つ又は２つ以上の−ＣＨ２−は、酸素原子が直接隣接しないように、−Ｏ−、−ＯＣＯ−又は−ＣＯＯ−で置換されて良いが、単結合又は炭素数１〜６のアルキレン基（該アルキレン基中の１つ又は２つ以上の−ＣＨ２−は、酸素原子が直接隣接しないように、−Ｏ−で置換されて良い。）であることが好ましく、単結合であることが特に好ましい。
式中、Ｒ１０８、Ｒ１０９、Ｒ１１１及びＲ１１２は、それぞれ独立的に上記式（Ｒ−１）から式（Ｒ−１５）、炭素原子数１から３のアルキル基、炭素原子数１から３のアルコキシ基、フッ素原子又は水素原子のいずれかを表し、Ａ１５は、１，４−フェニレン基、１，４−シクロヘキシレン基、ピリジン−２，５−ジイル基、ピリミジン−２，５−ジイル基、ナフタレン−２，６−ジイル基、インダン−２，５−ジイル基、１，２，３，４−テトラヒドロナフタレン−２，６−ジイル基又は１，３−ジオキサン−２，５−ジイル基を表すが、基は無置換であるか又は炭素原子数１から１２のアルキル基、ハロゲン（フッ素原子、塩素原子）、シアノ基又はニトロ基で置換されていても良く、Ｌ１５は単結合、−ＯＣＨ２−、−ＣＨ２Ｏ−、−Ｃ２Ｈ４−、−ＣＯＯ−、−ＯＣＯ−、−ＣＨ＝ＣＲａ−ＣＯＯ−、−ＣＨ＝ＣＲａ−ＯＣＯ−、−ＣＯＯ−ＣＲａ＝ＣＨ−、−ＯＣＯ−ＣＲａ＝ＣＨ−、−（ＣＨ２）Ｙ−ＣＯＯ−、−（ＣＨ２）Ｙ−ＯＣＯ−、−ＯＣＯ−（ＣＨ２）Ｙ−、−ＣＯＯ−（ＣＨ２）Ｙ−、−ＣＨ＝ＣＨ−、−ＣＦ２Ｏ−、−ＯＣＦ２−又は−Ｃ≡Ｃ−（式中、Ｒａはそれぞれ独立して水素原子又は炭素原子数１から３のアルキル基を表し、前記式中、Ｙは１から４の整数を表す。）を表す。
式中、Ｘ１５、Ｘ１６、Ｘ１７及びＸ１８は、それぞれ独立的に水素原子、炭素原子数１から３のアルキル基又はフッ素原子を表す。
【０２５４】
一般式（Ｉ−４１）及び一般式（Ｉ−４２）で表される重合性化合物は、２つ又は３つの環を有するメソゲン構造であることに特徴があり、本発明の一般式（Ｉ−１）の重合性化合物に併用することで液晶組成物との相溶性を更に向上させることができる。
【０２５５】
一般式（Ｉ−４１）及び一般式（Ｉ−４２）で表される重合性化合物の含有量は、０．０１から５質量％含有するが、含有量の下限は０．０２質量％が好ましく、０．０３質量％が好ましく、０．０４質量％が好ましく、０．０５質量％が好ましく、０．０６質量％が好ましく、０．０７質量％が好ましく、０．０８質量％が好ましく、０．０９質量％が好ましく、０．１質量％が好ましく、０．１５質量％が好ましく、０．２質量％が好ましく、０．２５質量％が好ましく、０．３質量％が好ましく、０．３５質量％が好ましく、０．４質量％が好ましく、０．５質量％が好ましく、０．５５質量％が好ましく、含有量の上限は４．５質量％が好ましく、４質量％が好ましく、３．５質量％が好ましく、３質量％が好ましく、２．５質量％が好ましく、２質量％が好ましく、１．５質量％が好ましく、１質量％が好ましく、０．９５質量％が好ましく、０．９質量％が好ましく、０．８５質量％が好ましく、０．８質量％が好ましく、０．７５質量％が好ましく、０．７質量％が好ましく、０．６５質量％が好ましく、０．６質量％が好ましく、０．５５質量％が好ましい。
【０２５６】
一般式（Ｉ−４２）で表される化合物として、例えば、式（ＸＸ−１）から一般式（ＸＸ−１０）で表される化合物が好ましく、式（ＸＸ−１）から式（ＸＸ−４）が更に好ましい。
【０２５７】
【化６６】
0006008065.tif 000067
【０２５８】
式（ＸＸ−１）から一般式（ＸＸ−１０）中、Ｓｐｘｘは炭素原子数１〜８のアルキレン基又は−Ｏ−（ＣＨ２）ｓ−（式中、ｓは２から７の整数を表し、酸素原子は環に結合するものとする。）を表す。
【０２５９】
式（ＸＸ−１）から一般式（ＸＸ−１０）中、１，４−フェニレン基中の水素原子は、更に、−Ｆ、−Ｃｌ、−ＣＦ３、−ＣＨ３、式（Ｒ−１）から式（Ｒ−１５）のいずれかによって置換されていても良い。
【０２６０】
また、一般式（Ｉ−４１）で表される化合物として、例えば、式（Ｍ３１）から式（Ｍ４８）のような重合性化合物が好ましい。
【０２６１】
【化６７】
0006008065.tif 000068
【０２６２】
また、式（Ｍ３０１）から式（Ｍ３１６）のような重合性化合物も好ましい。
【０２６３】
【化６８】
0006008065.tif 000069
【０２６４】
【化６９】
0006008065.tif 000070
【０２６５】
式（Ｍ３０１）から式（Ｍ３１６）中の１，４−フェニレン基及びナフタレン基中の水素原子は、更に、−Ｆ、−Ｃｌ、−ＣＦ３、−ＣＨ３によって置換されていても良い。
【０２６６】
また、式（Ｉａ−１）〜式（Ｉａ−３１）のような重合性化合物も好ましい。
【０２６７】
【化７０】
0006008065.tif 000071
【０２６８】
【化７１】
0006008065.tif 000072
【０２６９】
【化７２】
0006008065.tif 000073
【０２７０】
【化７３】
0006008065.tif 000074
【０２７１】
本発明の液晶組成物は、上述の化合物以外に、通常のネマチック液晶、スメクチック液晶、コレステリック液晶、酸化防止剤、紫外線吸収剤、光安定剤又は赤外線吸収剤等を含有しても良い。
【０２７２】
酸化防止剤として、一般式（Ｈ−１）から一般式（Ｈ−４）で表されるヒンダードフェノールが挙げられる。
【０２７３】
【化７４】
0006008065.tif 000075
【０２７４】
一般式（Ｈ−１）から一般式（Ｈ−４）中、ＲＨ１は炭素原子数１から１０のアルキル基、炭素原子数１から１０のアルコキシ基、炭素原子数２から１０のアルケニル基又は炭素原子数２から１０のアルケニルオキシ基を表すが、基中に存在する１個の−ＣＨ２−又は非隣接の２個以上の−ＣＨ２−はそれぞれ独立的に−Ｏ−又は−Ｓ−に置換されても良く、また、基中に存在する１個又は２個以上の水素原子はそれぞれ独立的にフッ素原子又は塩素原子に置換されても良い。更に具体的には、炭素原子数２から７のアルキル基、炭素原子数２から７のアルコキシ基、炭素原子数２から７のアルケニル基又は炭素原子数２から７のアルケニルオキシ基であることが好ましく、炭素原子数３から７のアルキル基又は炭素原子数２から７のアルケニル基であることが更に好ましい。
【０２７５】
一般式（Ｈ−４）中、ＭＨ４は炭素原子数１から１５のアルキレン基（該アルキレン基中の１つ又は２つ以上の−ＣＨ２−は、酸素原子が直接隣接しないように、−Ｏ−、−ＣＯ−、−ＣＯＯ−、−ＯＣＯ−に置換されていても良い。）、−ＯＣＨ２−、−ＣＨ２Ｏ−、−ＣＯＯ−、−ＯＣＯ−、−ＣＦ２Ｏ−、−ＯＣＦ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−Ｃ≡Ｃ−、単結合、１，４−フェニレン基（１，４−フェニレン基中の任意の水素原子はフッ素原子により置換されていても良い。）又はトランス−１，４−シクロヘキシレン基を表すが、炭素原子数１から１４のアルキレン基であることが好ましく、揮発性を考慮すると炭素原子数は大きい数値が好ましいが、粘度を考慮すると炭素原子数は大き過ぎない方が好ましいことから、炭素原子数２から１２が更に好ましく、炭素原子数３から１０が更に好ましく、炭素原子数４から１０が更に好ましく、炭素原子数５から１０が更に好ましく、炭素原子数６から１０が更に好ましい。
【０２７６】
一般式（Ｈ−１）から一般式（Ｈ−４）中、１，４−フェニレン基中の１個又は非隣接の２個以上の−ＣＨ＝は−Ｎ＝によって置換されていても良い。また、１，４−フェニレン基中の水素原子はそれぞれ独立的に、フッ素原子又は塩素原子で置換されていても良い。
【０２７７】
一般式（Ｈ−１）から一般式（Ｈ−４）中、１，４−シクロヘキシレン基中の１個又は非隣接の２個以上の−ＣＨ２−は−Ｏ−又は−Ｓ−によって置換されていても良い。また、１，４−シクロヘキシレン基中の水素原子はそれぞれ独立的に、フッ素原子又は塩素原子で置換されていても良い。
【０２７８】
更に具体的には、例えば、式（Ｈ−１１）から式（Ｈ−１５）が挙げられる。
【０２７９】
【化７５】
0006008065.tif 000076
【０２８０】
本発明の液晶組成物に酸化防止剤が含有する場合、１０質量ｐｐｍ以上が好ましく、２０質量ｐｐｍ以上が好ましく、５０質量ｐｐｍ以上が好ましい。酸化防止剤の含有する場合の上限は１００００質量ｐｐｍであるが、１０００質量ｐｐｍが好ましく、５００質量ｐｐｍが好ましく、１００質量ｐｐｍが好ましい。
【０２８１】
本発明の液晶組成物は、２５℃における誘電率異方性（Δε）が−２．０から−８．０であるが、−２．０から−６．０が好ましく、−２．０から−５．０がより好ましく、−２．５から−５．０が特に好ましい。
【０２８２】
本発明の液晶組成物は、２５℃における屈折率異方性（Δｎ）が０．０８から０．１４であるが、０．０９から０．１３がより好ましく、０．０９から０．１２が特に好ましい。更に詳述すると、薄いセルギャップに対応する場合は０．１０から０．１３であることが好ましく、厚いセルギャップに対応する場合は０．０８から０．１０であることが好ましい。
【０２８３】
本発明の液晶組成物は、２０℃における粘度（η）が１０から５０ｍＰａ・ｓであるが、１０から４５ｍＰａ・ｓであることが好ましく、１０から４０ｍＰａ・ｓであることが好ましく、１０から３５ｍＰａ・ｓであることが好ましく、１０から３０ｍＰａ・ｓであることが好ましく、１０から２５ｍＰａ・ｓであることが更に好ましく、１０から２２ｍＰａ・ｓであることが特に好ましい。
【０２８４】
本発明の液晶組成物は、２５℃における回転粘性（γ１）が５０から１６０ｍＰａ・ｓであるが、５５から１６０ｍＰａ・ｓであることが好ましく、６０から１６０ｍＰａ・ｓであることが好ましく、６０から１５０ｍＰａ・ｓであることが好ましく、６０から１４０ｍＰａ・ｓであることが好ましく、６０から１３０ｍＰａ・ｓであることが好ましく、６０から１２５ｍＰａ・ｓであることが好ましく、６０から１２０ｍＰａ・ｓであることがより好ましく、６０から１１５ｍＰａ・ｓであることがより好ましく、６０から１１０ｍＰａ・ｓであることがより好ましく、６０から１００ｍＰａ・ｓであることが特に好ましい。
【０２８５】
本発明の液晶組成物は、ネマチック相−等方性液体相転移温度（Ｔｎｉ）が６０℃から１２０℃であるが、７０℃から１００℃がより好ましく、７０℃から８５℃が特に好ましい。
【０２８６】
本発明の液晶組成物を用いた液晶表示素子は、高速応答という顕著な特徴を有しており、加えて、チルト角が十分に得られ、残留モノマーがないか、問題にならないほど少なく、電圧保持率（ＶＨＲ）が高いため、配向不良や表示不良といった不具合がないか、十分に抑制されている。また、チルト角及び残留モノマーを容易に制御できるため、製造のためのエネルギーコストの最適化及び削減が容易であるため、生産効率の向上と安定した量産に最適である。
本発明の液晶組成物を用いた液晶表示素子は、特に、アクティブマトリックス駆動用液晶表示素子に有用であり、ＰＳＡモード、ＰＳＶＡモード、ＶＡモード、ＰＳ−ＩＰＳモード又はＰＳ−ＦＦＳモード用液晶表示素子に用いることができる。
【０２８７】
液晶表示素子に使用される液晶セルの２枚の基板はガラス又はプラスチックの如き柔軟性をもつ透明な材料を用いることができ、一方はシリコン等の不透明な材料でも良い。透明電極層を有する透明基板は、例えば、ガラス板等の透明基板上にインジウムスズオキシド（ＩＴＯ）をスパッタリングすることにより得ることができる。
【０２８８】
カラーフィルターは、例えば、顔料分散法、印刷法、電着法又は、染色法等によって作成することができる。顔料分散法によるカラーフィルターの作成方法を一例に説明すると、カラーフィルター用の硬化性着色組成物を、該透明基板上に塗布し、パターニング処理を施し、そして加熱又は光照射により硬化させる。この工程を、赤、緑、青の３色についてそれぞれ行うことで、カラーフィルター用の画素部を作成することができる。その他、該基板上に、ＴＦＴ、薄膜ダイオード、金属絶縁体金属比抵抗素子等の能動素子を設けた画素電極を設置してもよい。
【０２８９】
前記基板を、透明電極層が内側となるように対向させる。その際、スペーサーを介して、基板の間隔を調整してもよい。このときは、得られる調光層の厚さが１〜１００μｍとなるように調整するのが好ましい。１．５から１０μｍが更に好ましく、偏光板を使用する場合は、コントラストが最大になるように液晶の屈折率異方性Δｎとセル厚ｄとの積を調整することが好ましい。又、二枚の偏光板がある場合は、各偏光板の偏光軸を調整して視野角やコントラトが良好になるように調整することもできる。更に、視野角を広げるための位相差フィルムも使用することもできる。スペーサーとしては、例えば、ガラス粒子、プラスチック粒子、アルミナ粒子、フォトレジスト材料等が挙げられる。その後、エポキシ系熱硬化性組成物等のシール剤を、液晶注入口を設けた形で該基板にスクリーン印刷し、該基板同士を貼り合わせ、加熱しシール剤を熱硬化させる。
【０２９０】
２枚の基板間に液晶組成物を狭持させる方法は、通常の真空注入法又はＯＤＦ法などを用いることができる。
【０２９１】
本発明の液晶組成物に含まれる重合性化合物を重合させる方法としては、液晶の良好な配向性能を得るためには、適度な重合速度が望ましいので、紫外線又は電子線等の活性エネルギー線を単一又は併用又は順番に照射することによって重合させる方法が好ましい。紫外線を使用する場合、偏光光源を用いても良いし、非偏光光源を用いても良い。また、液晶組成物を２枚の基板間に挟持させた状態で重合を行う場合には、少なくとも照射面側の基板は活性エネルギー線に対して適当な透明性が与えられていなければならない。また、光照射時にマスクを用いて特定の部分のみを重合させた後、電場や磁場又は温度等の条件を変化させることにより、未重合部分の配向状態を変化させて、更に活性エネルギー線を照射して重合させるという手段を用いても良い。特に紫外線露光する際には、液晶組成物に交流電界を印加しながら紫外線露光することが好ましい。印加する交流電界は、周波数１０Ｈｚから１０ｋＨｚの交流が好ましく、周波数６０Ｈｚから１０ｋＨｚがより好ましく、電圧は液晶表示素子の所望のプレチルト角に依存して選ばれる。つまり、印加する電圧により液晶表示素子のプレチルト角を制御することができる。ＭＶＡモードの液晶表示素子においては、配向安定性及びコントラストの観点からプレチルト角を８０度から８９．９度に制御することが好ましい。
【０２９２】
照射時の温度は、本発明の液晶組成物の液晶状態が保持される温度範囲内であることが好ましい。室温に近い温度、即ち、典型的には１５〜３５℃で重合させることが好ましい。紫外線を発生させるランプとしては、メタルハライドランプ、高圧水銀ランプ、超高圧水銀ランプ等を用いることができる。また、照射する紫外線の波長としては、液晶組成物の吸収波長域でない波長領域の紫外線を照射することが好ましく、必要に応じて、紫外線をカットして使用することが好ましい。照射する紫外線の強度は、０．１ｍＷ／ｃｍ２〜１００Ｗ／ｃｍ２が好ましく、２ｍＷ／ｃｍ２〜５０Ｗ／ｃｍ２が更に好ましい。照射する紫外線のエネルギー量は、適宜調整することができるが、１０ｍＪ／ｃｍ２から５００Ｊ／ｃｍ２が好ましく、１００ｍＪ／ｃｍ２から２００Ｊ／ｃｍ２が更に好ましい。紫外線を照射する際に、強度を変化させても良い。紫外線を照射する時間は照射する紫外線強度により適宜選択されるが、１０秒から３６００秒が好ましく、１０秒から６００秒が更に好ましい。
【実施例】
【０２９３】
以下に実施例を挙げて本発明を更に詳述するが、本発明はこれらの実施例に限定されるものではない。また、以下の実施例及び比較例の組成物における「％」は『質量％』を意味する。
実施例において化合物の記載について以下の略号を用いる。
（側鎖）
-n       -CnH2n+1  炭素数ｎの直鎖状のアルキル基
n-       CnH2n+1-  炭素数ｎの直鎖状のアルキル基
-On      -OCnH2n+1  炭素数ｎの直鎖状のアルコキシ基
nO-      CnH2n+1O-  炭素数ｎの直鎖状のアルコキシ基
-V       -CH=CH2
V-       CH2=CH-
-V1      -CH=CH-CH3
1V-      CH3-CH=CH-
-2V      -CH2-CH2-CH=CH2
V2-      CH2=CH-CH2-CH2-
-2V1     -CH2-CH2-CH=CH-CH3
1V2-     CH3-CH=CH-CH2-CH2-
-F       -F
-OCF3    -OCF3
（連結基）
-CF2O-        -CF2-O-
-OCF2-        -O-CF2-
-1O-          -CH2-O-
-O1-          -O-CH2-
-COO-        -COO-
（環構造）【０２９４】
【化７６】
0006008065.tif 000077
【０２９５】
実施例中、測定した特性は以下の通りである。【０２９６】
Ｔｎｉ  ：ネマチック相−等方性液体相転移温度（℃）
Δｎ  ：２０℃における屈折率異方性
η    ：２０℃における粘度（ｍＰａ・ｓ）
γ１  ：２０℃における回転粘性（ｍＰａ・ｓ）
Δε  ：２５℃における誘電率異方性
Ｋ３３  ：２０℃における弾性定数Ｋ３３（ｐＮ）
残留モノマー（ＵＶ１条件）  ：高圧水銀ランプでＵＶを２４Ｊ照射した後のモノマー量（ｐｐｍ）
残留モノマー（ＵＶ２条件）  ：高圧水銀ランプでＵＶを３６Ｊ照射した後のモノマー量（ｐｐｍ）
ＶＨＲ（ＵＶ）  ：高圧水銀ランプでＵＶを１２（Ｊ）照射後の電圧保持率
なお、高圧水銀ランプはウシオ電機製ＵＳＨ−５００ＢＹ１を用いた。
（比較例１、比較例２、実施例１及び実施例２）
ＬＣ−Ｒ１（比較例１）、ＬＣ−Ｒ２（比較例２）、ＬＣ−１（実施例１）及びＬＣ−２（実施例２）の液晶組成物を調製し、その物性値を測定した。液晶組成物の構成とその物性値の結果は表１のとおりであった。【０２９７】
【表１】
0006008065.tif 000078
【０２９８】
【化７７】
0006008065.tif 000079
【０２９９】
【化７８】
0006008065.tif 000080
【０３００】
本発明の液晶組成物ＬＣ−１及びＬＣ−２は、ＬＣ−００１の物性値を維持しており、残留モノマー（ＵＶ１条件）がないか非常に少なく、電圧保持率（ＶＨＲ）が高いことが確認された。また、プレチルト角が十分についていることをＥＬＳＩＣＯＮ製測定装置ＰＡＳ−３０１にて確認し、更にそのプレチルト角の安定性が高いことを確認した。従って、プレチルト角の不安定さに起因する焼き付きが発生しないことが示唆された。【０３０１】
一方、比較例１であるＬＣ−Ｒ１及び比較例２であるＬＣ−Ｒ２は、残留モノマー（ＵＶ１条件）が多いため、重大な表示不良の１つである焼き付きが発生する可能性が高いことが示唆された。これらを使用した液晶表示素子の応答速度を測定したところ、十分に高速応答であることが確認された。なお、セル厚は３．５ｕｍ、配向膜はＪＡＬＳ２０９６であり、応答速度の測定条件は、Ｖｏｎは６Ｖ、Ｖｏｆｆは１Ｖ、測定温度は２５℃で、測定機器はＡＵＴＲＯＮＩＣ−ＭＥＬＣＨＥＲＳ社のＤＭＳ７０３を用いた。
（比較例３、実施例３、実施例４及び実施例５）
ＬＣ−Ｒ３（比較例３）、ＬＣ−３（実施例３）、ＬＣ−４（実施例４）及びＬＣ−５（実施例５）の液晶組成物を調製し、その物性値を測定した。液晶組成物の構成とその物性値の結果は表２のとおりであった。【０３０２】
【表２】
0006008065.tif 000081
【０３０３】
【化７９】
0006008065.tif 000082
【０３０４】
本発明の液晶組成物ＬＣ−３、ＬＣ−４及びＬＣ−５は、残留モノマー（ＵＶ２条件）がＬＣ−Ｒ３と比較して半分以下であり、重大な表示不良の１つである焼き付きが発生する可能性がより低いことが示唆された。また、電圧保持率（ＶＨＲ）が高いことが確認された。また、プレチルト角が十分についていることをＥＬＳＩＣＯＮ製測定装置ＰＡＳ−３０１にて確認し、更にそのプレチルト角の安定性が高いことを確認した。従って、プレチルトの不安定さに起因する焼き付きが発生しないことが示唆された。
これを使用した液晶表示素子の応答速度を測定したところ、十分に高速応答であることが確認された。なお、セル厚は３．５ｕｍ、配向膜はＪＡＬＳ２０９６であり、応答速度の測定条件は、Ｖｏｎは６Ｖ、Ｖｏｆｆは１Ｖ、測定温度は２５℃で、測定機器はＡＵＴＲＯＮＩＣ−ＭＥＬＣＨＥＲＳ社のＤＭＳ７０３を用いた。
（実施例６及び実施例７）
ＬＣ−６（実施例６）及びＬＣ−７（実施例７）の液晶組成物を調製し、その物性値を測定した。液晶組成物の構成とその物性値の結果は表３のとおりであった。【０３０５】
【表３】
0006008065.tif 000083
【０３０６】
【化８０】
0006008065.tif 000084
【０３０７】
本発明の液晶組成物ＬＣ−６及びＬＣ−７は、残留モノマー（ＵＶ１条件）が少なく、重大な表示不良の１つである焼き付きが発生する可能性が低いことが示唆された。また、電圧保持率（ＶＨＲ）が高いことが確認された。さらに、プレチルト角が十分についていることをＥＬＳＩＣＯＮ製測定装置ＰＡＳ−３０１にて確認された。【０３０８】
これを使用した液晶表示素子の応答速度を測定したところ、十分に高速応答であることが確認された。なお、セル厚は３．０ｕｍ、配向膜はＳＥ５３００であり、応答速度の測定条件は、Ｖｏｎは６Ｖ、Ｖｏｆｆは０Ｖ、測定温度は２５℃で、測定機器はＡＵＴＲＯＮＩＣ−ＭＥＬＣＨＥＲＳ社のＤＭＳ７０３を用いた。
（実施例８）
ＬＣ−８（実施例８）の液晶組成物を調製し、その物性値を測定した。液晶組成物の構成とその物性値の結果は表１のとおりであった。【０３０９】
【表４】
0006008065.tif 000085
【０３１０】
【化８１】
0006008065.tif 000086
【０３１１】
本発明の液晶組成物ＬＣ−８は、ＬＣ−００１の物性値を維持しており、残留モノマー（ＵＶ１条件）が非常に少なく、電圧保持率（ＶＨＲ）が高いことが確認された。また、プレチルト角が十分についていることをＥＬＳＩＣＯＮ製測定装置ＰＡＳ−３０１にて確認し、更にそのプレチルト角の安定性が高いことを確認した。従って、プレチルト角の不安定さに起因する焼き付きが発生しないことが示唆された。【０３１２】
これを使用した液晶表示素子の応答速度を測定したところ、十分に高速応答であることが確認された。なお、セル厚は３．５ｕｍ、配向膜はＪＡＬＳ２０９６であり、応答速度の測定条件は、Ｖｏｎは６Ｖ、Ｖｏｆｆは１Ｖ、測定温度は２５℃で、測定機器はＡＵＴＲＯＮＩＣ−ＭＥＬＣＨＥＲＳ社のＤＭＳ７０３を用いた。【０３１３】
以上のことから、本発明の液晶組成物は、屈折率異方性（Δｎ）及びネマチック相−等方性液体相転移温度（Ｔｎｉ）を低下させることなく、粘度（η）が十分に小さく、回転粘性（γ１）が十分に小さく、弾性定数（Ｋ３３）が大きな、絶対値が大きな負の誘電率異方性（Δε）を有するものであり、これを用いたＶＡ型、ＰＳＶＡ型、ＰＳＡ型、ＴＮ型、ＩＰＳ型の液晶表示素子は、プレチルト角が十分に得られ、残留モノマーが少ないか全くなく、電圧保持率（ＶＨＲ）が高い表示品位の優れた応答速度の速いものであることが確認された。
【要約】
応答性能に優れ、なおかつ、十分なプレチルト角を有し、残留モノマー量が少なく、電圧保持率（ＶＨＲ）が低い等に起因した配向不良や表示不良といった不具合が無いか、あるいは極めて少ないＰＳＡ型又はＰＳＶＡ型液晶表示素子を製造するための重合性化合物を含む液晶組成物を提供し、これを用いた液晶表示素子を提供する。本発明の液晶組成物は、屈折率異方性（Δｎ）及びネマチック相−等方性液体相転移温度（Ｔｎｉ）を低下させることなく、固体相−ネマチック相転移温度（Ｔｃｎ）を上昇させることなく、粘度（η）を十分に小さく、回転粘性（γ１）を十分に小さく、弾性定数（Ｋ３３）を大きい液晶組成物であり、これを用いた液晶表示素子はプレチルト角が十分に得られ、電圧保持率（ＶＨＲ）が高く、高速応答であるため、配向不良や焼き付きといった表示不良がない又は抑制された、表示品位の優れた応答速度の速い液晶表示素子が得られる。